(57)【要約】【課題】４００〜４２０ｎｍの波長を十分に効率よく吸収しながらも、４２０ｎｍ付近以上の波長光の吸収を抑制して、有害光の影響が少なく、黄色化を抑え外観に優れ、レンズの経時での黄変を抑制する耐熱性及び耐光性、さらには光学性能、特にアッベ数に優れたプラチックレンズを提供する。【解決手段】下記式（Ｉ）：【化１】2016174788.tif 000034（式中、Ｒ１〜Ｒ８は、それぞれ独立に、水素原子等の１価の基を示す。Ｒ９は、下記式（i）：【化２】2016174788.tif 000035（式中、Ｒ１０は炭素数１〜２０の２価の炭化水素基等、Ｒ１１は炭素数１〜２０の２価の炭化水素基等、Ｒ１２は炭素数１〜２０の１価の炭化水素基等を示す。Ｒ１０とｎ個のＲ１１とＲ１２の総炭素数は３０以下である。ｍは０又は１の整数を示し、ｎは０〜３の整数を示す。）で表わされる１価の硫黄含有基を示す。）で表わされる紫外線吸収剤と、樹脂材料とを含むことを特徴としている。
2016174788.tif 000002
【特許請求の範囲】
【請求項１】
下記式（Ｉ）：
【化１】
2016174788.tif 000031
（式中、Ｒ１〜Ｒ８は、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。Ｒ９は、下記式（i）：
【化２】
2016174788.tif 000032
（式中、Ｒ１０は芳香族基、不飽和基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０の２価の炭化水素基を示し、Ｒ１１はｎが２以上の場合はそれぞれ独立に芳香族基、不飽和基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０の２価の炭化水素基を示し、Ｒ１２は水素原子を示すか、又は−（Ｒ１３）ｐ−Ｒ１４で表される基（Ｒ１３は芳香族基、不飽和基、硫黄含有基、酸素含有基、リン含有基、脂環式基、及びハロゲン原子から選ばれる１価もしくは２価の基で、水素原子が置換されるか、基端が中断されるか、又は炭素−炭素結合が中断されていてもよい炭素数１〜２０の２価の炭化水素基を示し、Ｒ１４は、水素原子を示すか、又はベンゾトリアゾール、ベンゾフェノン、安息香酸エステル、及びトリアジンから選ばれるいずれか１つの骨格を含む置換基を示す。ｐは０又は１の整数を示す。）を示す。Ｒ１０とｎ個のＲ１１とＲ１２の総炭素数は３０以下である。ｍは０又は１の整数を示し、ｎは０〜３の整数を示す。）で表わされる１価の硫黄含有基を示す。）で表わされる紫外線吸収剤と、樹脂材料とを含む、プラスチックレンズ。
【請求項２】
式（i）で表わされる１価の硫黄含有基は、ｍが０である下記式（i−１）：
【化３】
2016174788.tif 000033
（式中、Ｒ１１、Ｒ１２及びｎは前記と同義である。）で表わされるものである請求項１に記載のプラスチックレンズ。
【請求項３】
樹脂材料は、熱硬化性樹脂である請求項１または２に記載のプラスチックレンズ。
【請求項４】
樹脂材料として、エピスルフィド樹脂を含有する請求項３に記載のプラスチックレンズ。
【請求項５】
樹脂材料として、チオウレタン樹脂を含有する請求項３に記載のプラスチックレンズ。
【請求項６】
樹脂材料は、熱可塑性樹脂である請求項１または２に記載のプラスチックレンズ。
【発明の詳細な説明】
【技術分野】
【０００１】
本発明は、眼を紫外線から守る紫外線吸収性のプラスチックレンズに関する。
【背景技術】
【０００２】
プラスチックレンズは、ガラスレンズに比べ軽量で割れにくく、染色が可能であり、精密成形が容易である等の点から、近年、眼鏡レンズ、コンタクトレンズ、カメラレンズ等の光学用レンズ製品に急速に普及してきている。【０００３】
プラスチックレンズは、長期経時での熱履歴や紫外線への暴露により、その性質が劣化すること、例えば黄変が避けられないことから、長期の使用を阻害することのないよう、耐熱黄変性、耐光黄変性の改良が求められている。【０００４】
近年では、これらプラスチックレンズに太陽光等による紫外線に対する樹脂そのものの耐光性を改良する目的だけでなく、眼を保護する目的で紫外線吸収能を付与する検討も行われている。眼が紫外線に曝露することによる悪影響は、従来より指摘されており、自然光、オフィス機器の液晶ディスプレイや、スマートフォン又は携帯電話等の携帯機器のディスプレイ等からの発光に含まれる青色光による、眼の疲れや痛みを感じるなど、眼への影響が懸念されている。例えば、長い間、眼に青色光の照射を浴びることは、眼精疲労や、活性酸素、特に過剰な一重項酸素の発生による酸化ストレスを受けることが指摘されている。この一重項酸素は、紫外線や可視光の中でもエネルギーの強い短波長の青色光によって産生が促進されることが分かっている。また網膜では、加齢とともに網膜色素上皮内にリポフスチンと呼ばれる老廃物が蓄積するため、これが光増感物質として作用し、一重項酸素を発生させると考えられている。このリポフスチンは可視光〜紫外線にかけて、波長が短くなるほど吸収が高くなる、という特性を持つ。一方、一重項酸素による酸化ストレスを抑制するものとして、ルテインが知られている。ルテインは網膜中に存在しているが紫外〜青色光で劣化してしまう。【０００５】
このため、リポフスチンによる一重項酸素の発生の抑制と、酸化ストレスを抑制するルテインの劣化抑制のためには、ルテインとリポフスチンの光吸収特性がオーバーラップする波長範囲である４００〜４２０ｎｍの波長を網膜より手前でカットすることが非常に効果的である。さらに、近年の研究では、４１１ｎｍの短波長光に網膜組織が曝されると、４７０ｎｍ波長光に曝された場合よりもニューロン網膜細胞が強い酸化ストレスを受け、細胞死の兆候が認められることや網膜組織の構造の歪みが引き起こされたことが示され、加齢黄斑変性が進行する要因の一つと考えられている。また、４００〜４２０ｎｍの波長光の照射により、皮質白内障の原因である活性酸素種の生成、ＤＮＡ損傷及び水晶体上皮細胞の細胞死が開始することが示されていることから、眼組織の障害の引き金となる可能性がある４００〜４２０ｎｍの短波長光をブロックすることは眼を健康に保つために非常に重要である。【０００６】
また、４００〜４２０ｎｍの光は、可視光の中でも感度の低い波長であり、暗所視機能の低下や、サーカディアンリズムへの影響も少ない波長である。【０００７】
そこでプラスチックレンズに４００〜４２０ｎｍの波長光を吸収する性能を付与する紫外線吸収剤の使用が提案されている（特許文献１、２）。特許文献１には、紫外線吸収剤として２−（２−ヒドロキシ−３−ｔ−ブチル−５−メチルフェニル）−クロロベンゾトリアゾールを使用し、エピスルフィド樹脂等の樹脂材料と組み合わせる技術が提案されている。
【先行技術文献】
【特許文献】
【０００８】
【特許文献１】特許第５６２００３３号公報
【特許文献２】特許第４３３４６３３号公報
【発明の概要】
【発明が解決しようとする課題】
【０００９】
しかしながら、樹脂に紫外線吸収剤として２−（２−ヒドロキシ−３−ｔ−ブチル−５−メチルフェニル）−クロロベンゾトリアゾールを添加し、４００〜４２０ｎｍ付近の波長光を十分吸収させようとすると、その波長領域の吸収効率が低く、多くの添加量が必要となり、同時に、その光学的特性より、４２０ｎｍ付近より長波長の光も多く吸収するため、レンズが黄色化する問題があった。【００１０】
本発明は、以上の通りの事情に鑑みてなされたものであり、４００〜４２０ｎｍの波長を十分に効率よく吸収しながらも、４２０ｎｍ付近以上の波長光の吸収を抑制して、有害光の影響が少なく、黄色化を抑え外観に優れ、レンズの経時での黄変を抑制する耐熱性及び耐光性、さらには光学性能、特にアッベ数に優れたプラチックレンズを提供することを課題としている。
【課題を解決するための手段】
【００１１】
上記の課題を解決するために、本発明のプラスチックレンズは、下記式（Ｉ）：【００１２】
【化１】
2016174788.tif 000003
【００１３】
（式中、Ｒ１〜Ｒ８は、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。Ｒ９は、下記式（i）：【００１４】
【化２】
2016174788.tif 000004
【００１５】
（式中、Ｒ１０は芳香族基、不飽和基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０の２価の炭化水素基を示し、Ｒ１１はｎが２以上の場合はそれぞれ独立に芳香族基、不飽和基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０の２価の炭化水素基を示し、Ｒ１２は水素原子を示すか、又は−（Ｒ１３）ｐ−Ｒ１４で表される基（Ｒ１３は芳香族基、不飽和基、硫黄含有基、酸素含有基、リン含有基、脂環式基、及びハロゲン原子から選ばれる１価もしくは２価の基で、水素原子が置換されるか、基端が中断されるか、又は炭素−炭素結合が中断されていてもよい炭素数１〜２０の２価の炭化水素基を示し、Ｒ１４は、水素原子を示すか、又はベンゾトリアゾール、ベンゾフェノン、安息香酸エステル、及びトリアジンから選ばれるいずれか１つの骨格を含む置換基を示す。ｐは０又は１の整数を示す。）を示す。Ｒ１０とｎ個のＲ１１とＲ１２の総炭素数は３０以下である。ｍは０又は１の整数を示し、ｎは０〜３の整数を示す。）で表わされる１価の硫黄含有基を示す。）で表わされる紫外線吸収剤と、樹脂材料とを含むことを特徴としている。
【発明の効果】
【００１６】
本発明によれば、従来の紫外線吸収剤を使用した場合に比べて、４２０ｎｍより短波長の透過率について従来以上の吸収効果が得られながらも、４２０ｎｍ付近以上の波長光の透過率が良好であり、紫外線吸収剤の影響によるプラスチックレンズの黄色化を抑制できる。また、紫外線吸収効果（モル吸光係数）が高いことから、少量の添加で、有害光の４００〜４２０ｎｍの波長を十分吸収でき、目への悪影響を抑制することを可能とし、さらに、プラチックレンズの樹脂原料であるモノマー、樹脂に対する式（Ｉ）で表わされる紫外線吸収剤の相溶性が高く、プラスチックレンズに加工しても表面への析出を抑制できる。また、レンズの経時での黄変を抑制する耐熱性及び耐光性に優れ、さらにプラスチックレンズの光学特性、特にアッベ数を高くすることができる。
【図面の簡単な説明】
【００１７】
【図１】化合物１（クロロホルム溶液）の吸収スペクトルである。
【図２】化合物２（クロロホルム溶液）の吸収スペクトルである。
【図３】化合物３（クロロホルム溶液）の吸収スペクトルである。
【図４】化合物４（クロロホルム溶液）の吸収スペクトルである。
【図５】化合物５（クロロホルム溶液）の吸収スペクトルである。
【図６】化合物６（クロロホルム溶液）の吸収スペクトルである。
【図７】化合物７（クロロホルム溶液）の吸収スペクトルである。
【図８】化合物８（クロロホルム溶液）の吸収スペクトルである。
【図９】化合物９（クロロホルム溶液）の吸収スペクトルである。
【図１０】化合物１０（クロロホルム溶液）の吸収スペクトルである。
【図１１】化合物１１（クロロホルム溶液）の吸収スペクトルである。
【図１２】化合物１２（クロロホルム溶液）の吸収スペクトルである。
【図１３】化合物１３（クロロホルム溶液）の吸収スペクトルである。
【図１４】化合物１４（クロロホルム溶液）の吸収スペクトルである。
【図１５】２−（２−ヒドロキシ−３−ｔ−ブチル−５−メチルフェニル）−クロロベンゾトリアゾール（クロロホルム溶液）の吸収スペクトルである。
【図１６】実施例１と比較例１のプラスチックレンズの透過スペクトルである。
【図１７】実施例２と比較例２のプラスチックレンズの透過スペクトルである。
【図１８】実施例３と比較例３のプラスチックレンズの透過スペクトルである。
【図１９】実施例４と比較例４のプラスチックレンズの透過スペクトルである。
【図２０】実施例５と比較例５のプラスチックレンズの透過スペクトルである。
【図２１】実施例６と比較例１のプラスチックレンズの透過スペクトルである。
【図２２】実施例７と比較例１のプラスチックレンズの透過スペクトルである。
【図２３】化合物５の吸収ピークの長波長側の傾きの絶対値と紫外線吸収剤の濃度のグラフである。
【発明を実施するための形態】
【００１８】
以下に、本発明について詳細に説明する。
［置換基等］
本発明において、「芳香族基、不飽和基、硫黄含有基、酸素含有基、リン含有基、脂環式基、及びハロゲン原子から選ばれる１価もしくは２価の基」には、次のものが含まれる。
（芳香族基）
芳香族基は、ベンゼン環、ナフタレン環、アントラセン環等の芳香環を含み、炭素数が好ましくは６〜１８、より好ましくは６〜１４である。１価もしくは２価の芳香族基としては、フェニル基、２−メチルフェニル基、３−メチルフェニル基、４−メチルフェニル基、２，４−ジメチルフェニル基、２，５−ジメチルフェニル基、３，４−ジメチルフェニル基、３，５−ジメチルフェニル基、２，４，５−トリメチルフェニル基、２，４，６−トリメチルフェニル基、４−ビフェニル基、１−ナフチル基、２−メトキシフェニル基、３−メトキシフェニル基、４−メトキシフェニル基、２−エトキシフェニル基、３−エトキシフェニル基、４−エトキシフェニル基、２−クロロフェニル基、２−フルオロフェニル基、４−フルオロフェニル基、２−トリフルオロメチルフェニル基、４−トリフルオロメチルフェニル基、１−ナフチル基、２−ナフチル基等が挙げられる。
（不飽和基）
不飽和基は、炭素−炭素二重結合、炭素−炭素三重結合、炭素−酸素二重結合（カルボニル基、アルデヒド基、カルボキシル基等）、炭素−窒素二重結合（イソシアネート基等）、炭素−窒素三重結合（シアノ基、シアナト基等）等の炭素−炭素又は炭素−ヘテロ原子の不飽和結合を含み、炭素数が好ましくは１〜１０、より好ましくは１〜８である。１価もしくは２価の不飽和基としては、アクリロイル基、メタクロイル基、マレイン酸モノエステル基、スチリル基、アリル基、ビニル基、アミド基、カルバモイル基、シアノ基、イソシアネート基等が挙げられる。
（硫黄含有基）
硫黄含有基は、チオール基、スルフィド基、ジスルフィド基、スルホニル基、スルホ基、チオカルボニル基、又はチオ尿素基を含み、炭素数が好ましくは０〜１０である。１価もしくは２価の硫黄含有基としては、チオメトキシ基、チオエトキシ基、チオ−ｎ−プロポキシ基、チオイソプロポキシ基、チオ−ｎ−ブトキシ基、チオ−ｔ−ブトキシ基、チオフェノキシ基、ｐ−メチルチオフェノキシ基、ｐ−メトキシチオフェノキシ基、チオフェン基、チアゾール基、チオール基、スルホ基、スルフィド基、ジスルフィド基、スルホニル基、チオカルボニル基、チオ尿素基、チオカルバメート基、ジチオカルバメート基等が挙げられる。
（酸素含有基）
酸素含有基は、芳香環基又は脂環式基を含む場合には炭素数が好ましくは６〜１２、芳香環基又は脂環式基を含まない場合には炭素数が好ましくは０〜６である。１価もしくは２価の酸素含有基としては、ヒドロキシ基、メトキシ基、エトキシ基、プロポキシ基、ブトキシ基、フェノキシ基、メチルフェノキシ基、ジメチルフェノキシ基、ナフトキシ基、フェニルメトキシ基、フェニルエトキシ基、アセトキシ基、アセチル基、アルデヒド基、カルボキシル基、尿素基、エーテル基、カルボニル基、エステル基、オキサゾール基、モルホリン基、カルバメート基等が挙げられる。
（リン含有基）
リン含有基は、ホスフィン基、ホスファイト基、ホスホン酸基、ホスフィン酸基、リン酸基、又はリン酸エステル基を含み、芳香環基又は脂環式基を含む場合には炭素数が好ましくは６〜２２、芳香環基又は脂環式基を含まない場合には炭素数が好ましくは０〜６である。１価もしくは２価のリン含有基としては、トリメチルホスフィン基、トリブチルホスフィン基、トリシクロヘキシルホスフィン基、トリフェニルホスフィン基、トリトリルホスフィン基、メチルホスファイト基、エチルホスファイト基、フェニルホスファイト基、ホスホン酸基、ホスフィン酸基、リン酸基、リン酸エステル基等が挙げられる。
（脂環式基）
脂環式基は、炭素数が好ましくは３〜１０、より好ましくは３〜８である。１価もしくは２価の脂環式基としては、シクロプロピル基、シクロブチル基、シクロペンチル基、シクロヘキシル基、シクロヘプチル基、シクロオクチル基等が挙げられる。
（ハロゲン原子）
ハロゲン原子としては、フッ素原子、塩素原子、臭素原子、ヨウ素原子が挙げられる。
１．式（I）で表わされる紫外線吸収剤
前記の式（I）で表わされる紫外線吸収剤は、ベンゾトリアゾール系の骨格に前記の式（i）で表わされる１価の硫黄含有基を含む。
【００１９】
式（i）において、Ｒ１０は芳香族基、不飽和基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０の２価の炭化水素基を示す。
【００２０】
Ｒ１０の２価の炭化水素基としては、直鎖又は分岐のアルキレン基、直鎖又は分岐のアルケニレン基、直鎖又は分岐のアルキニレン基等が挙げられる。具体的には、例えば、メチレン基、エタン−１，２−ジイル基、プロパン−１，３−ジイル基、１−メチルエタン−１，２−ジイル基、ブタン−１，４−ジイル基、ブタン−１，３−ジイル基、２−メチルプロパン−１，３−ジイル基、ペンタン−１，５−ジイル基、ペンタン−１，４−ジイル基、ヘキサン−１，６−ジイル基、ヘプタン−１，７−ジイル基、オクタン−１，８−ジイル基、ノナン−１，９−ジイル基、デカン−１，１０−ジイル基、ウンデカン−１，１１−ジイル基、ドデカン−１，１２−ジイル基、トリデカン−１，１３−ジイル基、テトラデカン−１，１４−ジイル基、ペンタデカン−１，１５−ジイル基、ヘキサデカン−１，１６−ジイル基、ヘプタデカン−１，１７−ジイル基、オクタデカン−１，１８−ジイル基、ノナデカン−１，１９−ジイル基、エイコサン−１，２０−ジイル基等が挙げられる。これらの中でも、アルキレン基が好ましく、直鎖のアルキレン基がより好ましい。
【００２１】
Ｒ１０の２価の炭化水素基が、前記１価もしくは２価の基で、水素原子が置換されるか、両端の少なくともいずれかが中断されるか、又は炭素−炭素結合が中断される場合、前記１価もしくは２価の数は２個以下が好ましく、１個以下がより好ましい。
【００２２】
前記１価もしくは２価の基の芳香族基、不飽和基、硫黄含有基、酸素含有基、リン含有基、脂環式基、ハロゲン原子の具体例としては、前記［置換基等］の欄に例示したものが挙げられる。
【００２３】
式（i）において、Ｒ１１はｎが２以上の場合はそれぞれ独立に芳香族基、不飽和基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０の２価の炭化水素基を示す。
【００２４】
Ｒ１１の２価の炭化水素基としては、Ｒ１０の２価の炭化水素基で前記に例示したものが挙げられる。これらの中でも、アルキレン基が好ましく、直鎖のアルキレン基がより好ましい。
【００２５】
Ｒ１１の２価の炭化水素基が、前記１価もしくは２価の基で、水素原子が置換されるか、両端の少なくともいずれかが中断されるか、又は炭素−炭素結合が中断される場合、前記１価もしくは２価の基の数は２個以下が好ましく、１個以下がより好ましい。
【００２６】
前記１価もしくは２価の基の芳香族基、不飽和基、硫黄含有基、酸素含有基、リン含有基、脂環式基、ハロゲン原子の具体例としては、前記［置換基等］の欄に例示したものが挙げられる。
【００２７】
式（i）において、Ｒ１２は水素原子を示すか、又は−（Ｒ１３）ｐ−Ｒ１４で表される基（Ｒ１３は芳香族基、不飽和基、硫黄含有基、酸素含有基、リン含有基、脂環式基、及びハロゲン原子から選ばれる１価もしくは２価の基で、水素原子が置換されるか、基端が中断されるか、又は炭素−炭素結合が中断されていてもよい炭素数１〜２０の２価の炭化水素基を示し、Ｒ１４は、水素原子を示すか、又はベンゾトリアゾール、ベンゾフェノン、安息香酸エステル、及びトリアジンから選ばれるいずれか１つの骨格を含む置換基を示す。ｐは０又は１の整数を示す。）を示す。
【００２８】
Ｒ１３の２価の炭化水素基としては、Ｒ１０の２価の炭化水素基で前記に例示したものが挙げられる。これらの中でも、アルキレン基が好ましく、直鎖のアルキレン基がより好ましい。
【００２９】
Ｒ１３の２価の炭化水素基が、前記１価もしくは２価の基で、水素原子が置換されるか、基端が中断されるか、又は炭素−炭素結合が中断される場合、前記１価もしくは２価の基の数は２個以下が好ましく、１個以下がより好ましい。
【００３０】
前記１価もしくは２価の基の芳香族基、不飽和基、硫黄含有基、酸素含有基、リン含有基、脂環式基、ハロゲン原子の具体例としては、前記［置換基等］の欄に例示したものが挙げられる。
【００３１】
Ｒ１４がベンゾトリアゾール、ベンゾフェノン、安息香酸エステル、及びトリアジンから選ばれるいずれか１つの骨格を含む置換基である場合、ベンゾトリアゾールを含む置換基としては例えば下記式（Ａ）で表わされる基が挙げられ、ベンゾフェノンを含む置換基としては例えば下記式（Ｂ）で表わされる基が挙げられ、安息香酸エステルを含む置換基としては例えば下記式（Ｃ）で表わされる基が挙げられ、トリアジンを含む置換基としては例えば下記式（Ｄ）で表わされる基が挙げられる。
【００３２】
【化３】
2016174788.tif 000005
【００３３】
式（Ａ）において、Ｒ１ａ〜Ｒ９ａのうちいずれか１つは式（i）のＲ１３又は末端硫黄原子と結合する１価の結合部分を示し、それ以外のＲ１ａ〜Ｒ９ａは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。
【００３４】
【化４】
2016174788.tif 000006
【００３５】
式（Ｂ）において、Ｒ１ｂ〜Ｒ１０ｂのうちいずれか１つは式（i）のＲ１３又は末端硫黄原子と結合する１価の結合部分を示し、それ以外のＲ１ｂ〜Ｒ１０ｂは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。
【００３６】
【化５】
2016174788.tif 000007
【００３７】
式（Ｃ）において、Ｒ１ｃ〜Ｒ１０ｃのうちいずれか１つは式（i）のＲ１３又は末端硫黄原子と結合する１価の結合部分を示し、それ以外のＲ１ｃ〜Ｒ１０ｃは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。
【００３８】
【化６】
2016174788.tif 000008
【００３９】
式（Ｄ）において、Ｒ１ｄ〜Ｒ３ｄは次の［ア］、［イ］のいずれかを示す。
［ア］Ｒ１ｄ〜Ｒ３ｄのうち少なくとも１つは式（i）のＲ１３又は末端硫黄原子と結合する１価の結合部分を示し、それ以外のＲ１ｄ〜Ｒ３ｄは、それぞれ独立に、水素原子、炭素数１〜１０の炭化水素基、芳香族基、不飽和基、硫黄含有基、酸素含有基、リン含有基、脂環式基、ハロゲン原子、及び次の式（ｄ）で表わされる基：
【００４０】
【化７】
2016174788.tif 000009
【００４１】
（式中、Ｒ４ｄ〜Ｒ８ｄは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。）から選ばれる１価の基を示す。すなわち式（Ｉ）で表わされる基がトリアジン環に１〜３個結合していてもよい。
［イ］Ｒ１ｄ〜Ｒ３ｄのうち少なくとも１つは次の式（ｄ’）で表わされる基：
【００４２】
【化８】
2016174788.tif 000010
【００４３】
（Ｒ９ｄ〜Ｒ１３ｄのうち少なくとも１つは式（i）のＲ１３又は末端硫黄原子と結合する１価の結合部分を示し、それ以外のＲ９ｄ〜Ｒ１３ｄは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。）を示し、それ以外のＲ１ｄ〜Ｒ３ｄは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。すなわち上記式（ｄ’）で表わされるベンゼン環には式（Ｉ）で表わされる基が１〜５個結合していてもよい。
【００４４】
式（Ａ）〜（Ｄ）及び（ｄ）において、Ｒ１ａ〜Ｒ９ａ、Ｒ１ｂ〜Ｒ１０ｂ、Ｒ１ｃ〜Ｒ１０ｃ、Ｒ１ｄ〜Ｒ１３ｄが１価の炭化水素基である場合、この１価の炭化水素基としては、直鎖又は分岐のアルキル基、直鎖又は分岐のアルケニル基、直鎖又は分岐のアルキニル基等が挙げられる。具体的には、例えば、メチル基、エタン−１−イル基、プロパン−１−イル基、１−メチルエタン−１−イル基、ブタン−１−イル基、ブタン−２−イル基、２−メチルプロパン−１−イル基、２−メチルプロパン−２−イル基、ペンタン−１−イル基、ペンタン−２−イル基、ヘキサン−１−イル基、ヘプタン−１−イル基、オクタン−１−イル基、ノナン−１−イル基、デカン−１−イル基等が挙げられる。
【００４５】
Ｒ１ａ〜Ｒ９ａ、Ｒ１ｂ〜Ｒ１０ｂ、Ｒ１ｃ〜Ｒ１０ｃ、Ｒ１ｄ〜Ｒ１３ｄが芳香族基、不飽和基、硫黄含有基、酸素含有基、リン含有基、脂環式基、及びハロゲン原子から選ばれる１価の基である場合、その具体例としては、前記［置換基等］の欄に例示したものが挙げられる。
【００４６】
式（i）において、ｍは０又は１の整数を示し、ｎは０〜３、好ましくは０又は１の整数を示す。
【００４７】
式（i）において、Ｒ１０とｎ個のＲ１１とＲ１２の総炭素数は３０以下である。その中でも、プラチックレンズのモノマーに対する式（I）で表わされる紫外線吸収剤の溶解度が高く、プラスチックレンズに加工しても式（I）で表わされる紫外線吸収剤の表面への析出を抑制できる点を考慮すると、Ｒ１０の炭化水素基とｎ個のＲ１１の炭化水素基とＲ１２の炭化水素基の総炭素数を１８以下とすることが好ましく、１２以下とすることがより好ましく、その中でも、式（I）で表わされる紫外線吸収剤の分子量を５５０以下とすることが好ましい。
【００４８】
式（I）において、Ｒ１〜Ｒ８は、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。
【００４９】
Ｒ１〜Ｒ８が１価の炭化水素基である場合、この１価の炭化水素基としては、直鎖又は分岐のアルキル基、直鎖又は分岐のアルケニル基、直鎖又は分岐のアルキニル基等が挙げられる。具体的には、例えば、メチル基、エタン−１−イル基、プロパン−１−イル基、１−メチルエタン−１−イル基、ブタン−１−イル基、ブタン−２−イル基、２−メチルプロパン−１−イル基、２−メチルプロパン−２−イル基、ペンタン−１−イル基、ペンタン−２−イル基、ヘキサン−１−イル基、ヘプタン−１−イル基、オクタン−１−イル基、ノナン−１−イル基、デカン−１−イル基等が挙げられる。これらの中でも、炭素数１〜８の直鎖又は分岐のアルキル基が好ましい。
【００５０】
Ｒ１〜Ｒ８が芳香族基、不飽和基、硫黄含有基、酸素含有基、リン含有基、脂環式基、及びハロゲン原子から選ばれる１価の基である場合、その具体例としては、前記［置換基等］の欄に例示したものが挙げられる。
【００５１】
式（Ｉ）の紫外線吸収剤は、有害光の４００〜４２０ｎｍの波長を吸収し、レンズの黄色化の要因となる４２０ｎｍ付近以上の波長光の吸収を抑制し、黄色化を抑え外観に優れたプラスチックレンズに得るためには、１００μＭクロロホルム溶液における光の吸収ピークが３５０〜３９０ｎｍにあることが好ましく、３６０〜３８０ｎｍにあることがより好ましく、特に３６０〜３７５ｎｍにあることが好ましい。また、それらの波長領域にある吸収ピークは、最大吸収波長（λｍａｘ）であることが好ましい。さらに、その波長ピークは、４２０ｎｍ付近よりも長波長の光の吸収を抑制するために、長波長側の吸収スペクトルはシャープな方が（傾きの絶対値が大きい方が）良く、吸収ピークの長波長側の傾き（吸収ピークと長波長側の吸収スペクトルのピークエンドを結んだ直線の傾きの絶対値：図１、後述の実施例欄を参照）が０．０２５以上であることが好ましく、０．０３０以上がより好ましい。また、少量で効率よく吸収するためには、上記の３５０〜３９０ｎｍの吸収ピークのモル吸光係数（最大モル吸光係数：ελｍａｘ）は、１７０００Ｌ／（ｍｏｌ・ｃｍ）以上が好ましく、１８０００Ｌ／（ｍｏｌ・ｃｍ）以上がより好ましく、特に２００００Ｌ／（ｍｏｌ・ｃｍ）以上が好ましい。
【００５２】
これらの物性を得るためには、Ｒ９を持つ上記式（i）の構造が必須であり、特に、Ｒ９は、ｍ＝０のベンゾトリアゾール骨格に、直接、硫黄原子を導入した次の式（i−１）の構造が望ましい。
【００５３】
【化９】
2016174788.tif 000011
【００５４】
（式中、Ｒ１１、Ｒ１２及びｎはは前記と同義である。）
波長４００〜４２０ｎｍまでの波長領域を、紫外線吸収剤を用いてカットしようとすると、紫外線吸収剤の種類によっては、樹脂の黄色化が発生したり、プラスチックレンズの樹脂に溶解しきれずに析出し、樹脂が白濁することがある。例えば特許文献２には、分子量が３６０を超える紫外線吸収剤を用いると、原料モノマー中への溶解度が低下し、５重量部以下の配合量でもプラスチックレンズ表面に析出し、かつ析出しない限界量では十分な紫外線吸収能力がなく、３８０〜４００ｎｍの波長の紫外線を十分に吸収できるプラスチックレンズを得ることが困難であることが記載されている。
【００５５】
しかしながら、本発明に使用される紫外線吸収剤は、その構造的特徴から、分子量３６０を超える分子量においても、プラチックレンズのモノマーに対する溶解度も高く、プラスチックレンズに加工しても表面に析出せず、また、その光学的特性から、３８０〜４２０ｎｍまでの波長領域の光を十分吸収することができる。しかも、紫外線吸収効果（モル吸光係数）が高く、少量の添加で、その波長光を十分吸収でき、クロロホルム溶液中で３５０〜３９０ｎｍの吸収ピークの傾きが従来の紫外線吸収剤よりも大きいことから、プラスチックレンズの黄色化を抑制することができる。
【００５６】
本発明のプラスチックレンズにおける、式（Ｉ）で表わされる紫外線吸収剤の添加量は、樹脂材料１００質量部に対して０．０１〜２．０質量部が好ましく、０．１〜０．８質量部がより好ましく、０．２〜０．６質量部がより特に好ましい。紫外線吸収剤の添加量がこの範囲内であると、十分な紫外線吸収効果が得られ、かつ、レンズの黄色化や屈折率低下等の光学的特性の変化を生じたり、レンズの機械的強度が低下したりすることを抑制できる。特に、式（Ｉ）で表わされる紫外線吸収剤を用いた本発明のプラスチックレンズでは、従来の紫外線吸収剤よりも屈折率を下げることなくアッベ数を向上させることができるため、レンズ、特に眼鏡レンズにおいて色にじみの少ない見え方を提供できる。
【００５７】
本発明のプラスチックレンズに使用される樹脂材料は、特に限定されるものではないが、例えば、エピスルフィド、チオウレタン、ウレタン、エポキシ、アリル、メラミン、シリコーン、フェノール、ユリア、不飽和ポリエステルなどの熱硬化性樹脂、ポリ（メタ）アクリル酸メチル、ポリ（メタ）アクリル酸エチル、（メタ）アクリル酸メチル−（メタ）アクリル酸ブチル共重合体等のアクリル樹脂、ポリエチレン、ポリプロピレン、ポリメチルペンテン、環状オレフィン系高分子等のポリオレフィン系樹脂、ポリカーボネート樹脂、ポリエチレンテレフタレート、ポリエチレンナフタレート等の熱可塑性ポリエステル樹脂、ポリアミド、ポリイミド、ポリスチレン、アクリロニトリル−スチレン共重合体、ポリエーテルスルフォン、ポリスルフォン、トリアセチルセルロース等のセルロース系樹脂、ポリ酢酸ビニル、エチレン−酢酸ビニル共重合体、ポリビニルピロリドン、ポリ塩化ビニル、ポリ塩化ビニリデン、ポリエーテルエーテルケトン、ポリアセタール、ナイロン、ポリウレタンなどの熱可塑性樹脂、アクリル、例えば多価アルコールのアクリル酸やメタクリル酸２−ヒドロキシエチル又はメタクリル酸エステルのような単官能又は多官能の（メタ）アクリレート化合物、ジイソシアネートと多価アルコール及びアクリル酸又はメタクリル酸のヒドロキシエステル等から合成されるような多官能のウレタン（メタ）アクリレート化合物、アクリレート系の官能基を有するポリエーテル、ポリエステル、エポキシ、アルキッド、スピロアセタール、ポリブタジエン、ポリチオールポリエンなどの紫外線硬化樹脂が挙げられる。また、これらのプラスチックレンズ用樹脂組成物に対して、式（Ｉ）で表わされる紫外線吸収剤以外に、他の紫外線吸収剤１種類以上を併用して添加してもよい。
【００５８】
好ましい態様において、本発明のプラスチックレンズは、樹脂材料としてエピスルフィド樹脂を含有する。
【００５９】
エピスルフィド樹脂の原料となる重合性組成物には、エピスルフィド化合物が添加される。エピスルフィド化合物としては、例えば、ビス（２，３−エピチオプロピル）スルフィド、ビス（２，３−エピチオプロピル）ジスルフィド、ビス（２，３−エピチオプロピルチオ）メタン、１，２−ビス（２，３−エピチオプロピルチオ）エタン、１，２−ビス（２，３−エピチオプロピルチオ）プロパン、１，３−ビス（２，３−エピチオプロピルチオ）プロパン、１，３−ビス（２，３−エピチオプロピルチオ）−２−メチルプロパン、１，４−ビス（２，３−エピチオプロピルチオ）ブタン、１，４−ビス（２，３−エピチオプロピルチオ）−２−メチルブタン、１，３−ビス（２，３−エピチオプロピルチオ）ブタン、１，５−ビス（２，３−エピチオプロピルチオ）ペンタン、１，５−ビス（２，３−エピチオプロピルチオ）−２−メチルペンタン、１，５−ビス（２，３−エピチオプロピルチオ）−３−チアペンタン、１，６−ビス（２，３−エピチオプロピルチオ）ヘキサン、１，６−ビス（２，３−エピチオプロピルチオ）−２−メチルヘキサン、３，８−ビス（２，３−エピチオプロピルチオ）−３，６−ジチアオクタン、１，２，３−トリス（２，３−エピチオプロピルチオ）プロパン、２，２−ビス（２，３−エピチオプロピルチオ）−１，３−ビス（２，３−エピチオプロピルチオメチル）プロパン、２，２−ビス（２，３−エピチオプロピルチオメチル）−１−（２，３−エピチオプロピルチオ）ブタン、１，５−ビス（２，３−エピチオプロピルチオ）−２−（２，３−エピチオプロピルチオメチル）−３−チアペンタン、１，５−ビス（２，３−エピチオプロピルチオ）−２，４−ビス（２，３−エピチオプロピルチオメチル）−３−チアペンタン、１−（２，３−エピチオプロピルチオ）−２，２−ビス（２，３−エピチオプロピルチオメチル）−４−チアヘキサン、１，５，６−トリス（２，３−エピチオプロピルチオ）−４−（２，３−エピチオプロピルチオメチル）−３−チアヘキサン、１，８−ビス（２，３−エピチオプロピルチオ）−４−（２，３−エピチオプロピルチオメチル）−３，６−ジチアオクタン、１，８−ビス（２，３−エピチオプロピルチオ）−４，５−ビス（２，３−エピチオプロピルチオメチル）−３，６−ジチアオクタン、１，８−ビス（２，３−エピチオプロピルチオ）−４，４−ビス（２，３−エピチオプロピルチオメチル）−３，６−ジチアオクタン、１，８−ビス（２，３−エピチオプロピルチオ）−２，５−ビス（２，３−エピチオプロピルチオメチル）−３，６−ジチアオクタン、１，８−ビス（２，３−エピチオプロピルチオ）−２，４，５−トリス（２，３−エピチオプロピルチオメチル）−３，６−ジチアオクタン、１，１，１−トリス［｛２−（２，３−エピチオプロピルチオ）エチル｝チオメチル］−２−（２，３−エピチオプロピルチオ）エタン、１，１，２，２−テトラキス［｛２−（２，３−エピチオプロピルチオ）エチル｝チオメチル］エタン、１，１１−ビス（２，３−エピチオプロピルチオ）−４，８−ビス（２，３−エピチオプロピルチオメチル）−３，６，９−トリチアウンデカン、１，１１−ビス（２，３−エピチオプロピルチオ）−４，７−ビス（２，３−エピチオプロピルチオメチル）−３，６，９−トリチアウンデカン、１，１１−ビス（２，３−エピチオプロピルチオ）−５，７−ビス（２，３−エピチオプロピルチオメチル）−３，６，９−トリチアウンデカン等の鎖状脂肪族の２，３−エピチオプロピルチオ化合物、及び、１，３−ビス（２，３−エピチオプロピルチオ）シクロヘキサン、１，４−ビス（２，３−エピチオプロピルチオ）シクロヘキサン、１，３−ビス（２，３−エピチオプロピルチオメチル）シクロヘキサン、１，４−ビス（２，３−エピチオプロピルチオメチル）シクロヘキサン、２，５−ビス（２，３−エピチオプロピルチオメチル）−１，４−ジチアン、２，５−ビス［｛２−（２，３−エピチオプロピルチオ）エチル｝チオメチル］−１，４−ジチアン、２，５−ビス（２，３−エピチオプロピルチオメチル）−２，５−ジメチル−１，４−ジチアン等の環状脂肪族の２，３−エピチオプロピルチオ化合物、及び、１，２−ビス（２，３−エピチオプロピルチオ）ベンゼン、１，３−ビス（２，３−エピチオプロピルチオ）ベンゼン、１，４−ビス（２，３−エピチオプロピルチオ）ベンゼン、１，２−ビス（２，３−エピチオプロピルチオメチル）ベンゼン、１，３−ビス（２，３−エ
ピチオプロピルチオメチル）ベンゼン、１，４−ビス（２，３−エピチオプロピルチオメチル）ベンゼン、ビス｛４−（２，３−エピチオプロピルチオ）フェニル｝メタン、２，２−ビス｛４−（２，３−エピチオプロピルチオ）フェニル｝プロパン、ビス｛４−（２，３−エピチオプロピルチオ）フェニル｝スルフィド、ビス｛４−（２，３−エピチオプロピルチオ）フェニル｝スルフォン、４，４’−ビス（２，３−エピチオプロピルチオ）ビフェニル等の芳香族２，３−エピチオプロピルチオ化合物等、更に３−メルカプトプロピレンスルフィド、４−メルカプトブテンスルフィド等メルカプト基含有エピチオ化合物等が挙げられる。これらは１種単独で使用してもよく、２種以上を併用してもよい。
【００６０】
上記重合性組成物には、上記エピスルフィド化合物のエピチオ基の一部又は全部がエポキシ基で置換された化合物が含まれていてもよい。上記重合性組成物には、主に得られる樹脂の屈折率等光学物性の調整、耐衝撃性、比重等の諸物性の調整、重合性組成物の粘度、その他の取扱い性の調整など、樹脂の改良をする目的で、樹脂改質剤を加えることができる。樹脂改質剤としては、エポキシ化合物類及びアミン化合物類、チオール化合物、メルカプト有機酸類、有機酸類及び無水物類、アミノ酸及びメルカプトアミン類、（メタ）アクリレート類等を含むオレフィン類等が挙げられる。
【００６１】
上記重合性組成物を、硬化触媒の存在下あるいは不存在下に、加熱あるいは常温放置により重合反応させ、エピスルフィド樹脂を得ることができる。硬化触媒としては、樹脂改質剤以外のアミン類、ホスフィン類、ルイス酸類、ラジカル重合触媒類、カチオン重合触媒類等が通常用いられる。樹脂成形の際には、目的に応じて公知の成形法における場合と同様に、鎖延長剤、架橋剤、光安定剤、酸化防止剤、着色防止剤、染料、充填剤、離型剤、密着性改善剤、染色性向上剤などを添加してもよい。さらに式（Ｉ）で表わされる紫外線吸収剤以外に、他の紫外線吸収剤１種類以上を併用して添加してもよい。
【００６２】
好ましい別の態様において、本発明のプラスチックレンズは、樹脂材料としてチオウレタン樹脂を含有する。
【００６３】
チオウレタン樹脂の原料モノマーとしては、特に制限されないが、例えば、チオウレタン系樹脂となるポリイソシアネート化合物とポリチオール化合物の混合物を主成分とするものが挙げられる。
【００６４】
ポリイソシアネート化合物としては、例えばトリレンジイソシアネート、ジフェニルメタンジイソシアネート、ポリメリック型ジフェニルメタンジイソシアネート、トリジンジイソシアネート、ナフタレンジイソシアネート、ヘキサメチレンジイソシアネート、イソホロンジイソシアネート、キシリレンジイソシアネート、水添キシリレンジイソシアネート、水添ジフェニルメタンジイソシアネート、テトラメチルキシリレンジイソシアネート、２，５−ビス（イソシアネートメチル）ビシクロ［２．２．１］ヘプタン、２，６−ビス（イソシアネートメチル）ビシクロ［２．２．１］ヘプタン、３，８−ビス（イソシアネートメチル）トリシクロ［５．２．１．０２．６］−デカン、３，９−ビス（イソシアネートメチル）トリシクロ［５．２．１．０２．６］−デカン、４，８−ビス（イソシアネートメチル）トリシクロ［５．２．１．０２．６］−デカン、４，９−ビス（イソシアネートメチル）トリシクロ［５．２．１．０２．６］−デカン等の脂環族ポリイソシアネート化合物、ヘキサメチレンジイソシアネート、２，２，４−トリメチルヘキサンジイソシアネート、２，４，４−トリメチルリジンジイソシアナトメチルエステル、α，α，α′，α′−テトラメチルキシリレンジイソシアネート、ビス（イソシアナトメチル）ナフタリン、メシチリレントリイソシアネート、ビス（イソシアナトメチル）スルフィド、ビス（イソシアナトエチル）スルフィド、ビス（イソシアナトメチル）ジスルフィド、ビス（イソシアナトエチル）ジスルフィド、ビス（イソシアナトメチルチオ）メタン、ビス（イソシアナトエチルチオ）メタン、ビス（イソシアナトエチルチオ）エタン、ビス（イソシアナトメチルチオ）エタン等の脂肪族ポリイソシアネート化合物；ビス（イソシアナトメチル）シクロヘキサン、ジシクロヘキシルメタン−４，４'−ジイソシアネート、シクロヘキサンジイソシアネート、メチルシクロヘキサンジイソシアネート、ジシクロヘキシルジメチルメタンイソシアネート、ジフェニルスルフィド−４，４'−ジイソシアネート等の芳香族ポリイソシアネート化合物；２，５−ジイソシアナトチオフェン、２，５−ビス（イソシアナトメチル）チオフェン、２，５−ジイソシアナトテトラヒドロチオフェン、２，５−ビス（イソシアナトメチル）テトラヒドロチオフェン、３，４−ビス（イソシアナトメチル）テトラヒドロチオフェン、２，５−ジイソシアナト−１，４−ジチアン、２，５−ビス（イソシアナトメチル）−１，４−ジチアン、４，５−ジイソシアナト−１，３−ジチオラン、４，５−ビス（イソシアナトメチル）−１，３−ジチオラン等の複素環ポリイソシアネート化合物、ダイマー酸ジイソシアネート等のポリイソシアネート化合物及びそれらの化合物のアロファネート変性体、ビュレット変性体、イソシアヌレート変性体等が挙げられる。
【００６５】
ポリチオール化合物としては、例えば、脂肪族チオール化合物、脂環族チオール化合物、芳香族チオール化合物、複素環含有チオール化合物等が挙げられる。より具体的には、メタンジチオール、１，２−エタンジチオール、１，２，３−プロパントリチオール、１，２−シクロヘキサンジチオール、ビス（２−メルカプトエチル）エーテル、テトラキス（メルカプトメチル）メタン、（２−メルカプトエチル）スルフィド、ジエチレングリコールビス（２−メルカプトアセテート）、ジエチレングリコールビス（３−メルカプトプロピオネート）、エチレングリコールビス（２−メルカプトアセテート）、エチレングリコールビス（３−メルカプトプロピオネート）、トリメチロールプロパントリス（２−メルカプトアセテート）、トリメチロールプロパントリス（３−メルカプトプロピオネート）、トリメチロールエタントリス（２−メルカプトアセテート） 、トリメチロールエタントリス（３−メルカプトプロピオネート）、ペンタエリスリトールテトラキス（２−メルカプトアセテート）、ペンタエリスリトールテトラキス（３−メルカプトプロピオネート）、ビス（メルカプトメチル）スルフィド、ビス（メルカプトメチル）ジスルフィド、ビス（メルカプトエチル）スルフィド、ビス（メルカプトエチル）ジスルフィド、ビス（メルカプトプロピル）スルフィド、ビス（メルカプトメチルチオ）メタン、ビス（２−メルカプトエチルチオ）メタン、ビス（３−メルカプトプロピルチオ）メタン、１，２−ビス（メルカプトメチルチオ）エタン、１，２−ビス（２−メルカプトエチルチオ）エタン、１，２−ビス（３−メルカプトプロピルチオ）エタン、１，２，３−トリス（メルカプトメチルチオ）プロパン、１，２，３−トリス（２−メルカプトエチルチオ）プロパン、１，２，３−トリス（３−メルカプトプロピルチオ）プロパン、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、テトラキス（メルカプトメチルチオメチル）メタン、テトラキス（２−メルカプトエチルチオメチル）メタン、テトラキス（３−メルカプトプロピルチオメチル）メタン、ビス（２，３−ジメルカプトプロピル）スルフィド、２，５−ジメルカプトメチル−１，４−ジチアン、２，５−ジメルカプト−１，４−ジチアン、２，５−ジメルカプトメチル−２，５−ジメチル−１，４−ジチアン、及びこれらのチオグリコール酸およびメルカプトプロピオン酸のエステル、ヒドロキシメチルスルフィドビス（２−メルカプトアセテート）、ヒドロキシメチルスルフィドビス（３−メルカプトプロピオネート）、ヒドロキシエチルスルフィドビス（２−メルカプトアセテート）、ヒドロキシエチルスルフィドビス（３−メルカプトプロピオネート）、ヒドロキシメチルジスルフィドビス（２−メルカプトアセテート）、ヒドロキシメチルジスルフィドビス（３−メルカプトプロピオネート）、ヒドロキシエチルジスルフィドビス（２−��ルカプトアセテート）、ヒドロキシエチルジスルフィドビス（３−メルカプトプロピネート）、２−メルカプトエチルエーテルビス（２−メルカプトアセテート）、２−メルカプトエチルエーテルビス（３−メルカプトプロピオネート）、チオジグリコール酸ビス（２−メルカプトエチルエステル）、チオジプロピオン酸ビス（２−メルカプトエチルエステル）、ジチオジグリコール酸ビス（２−メルカプトエチルエステル）、ジチオジプロピオン酸ビス（２−メルカプトエチルエステル）、１，１，３，３−テトラキス（メルカプトメチルチオ）プロパン、１，１，２，２−テトラキス（メルカプトメチルチオ）エタン、４，６−ビス（メルカプトメチルチオ）−１，３−ジチアン、トリス（メルカプトメチルチオ）メタン、１,２−ビス[（２−メルカプトエチル）チオ]−３−メルカプトプロパン、トリス（メルカプトエチルチオ）メタン等の脂肪族ポリチオール化合物；１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、１，３，５−トリメルカプトベンゼン、１，３，５−トリス（メルカプトメチル）ベンゼン、１，３，５−トリス（メルカプトメチレンオキシ）ベンゼン、１，３，５−トリス（メルカプトエチレンオキシ）ベンゼン、２，５−トルエンジチオール、３，４−トルエンジチオール、１，５−ナフタレンジチオール、２，６−ナフタレンジチオール等の芳香族ポリチオール化合物；２−メチルアミノ−４，６−ジチオール−ｓｙｍ−トリアジン、３，４−チオフェンジチオール、ビスムチオール、４，６−ビス（メルカプトメチルチオ）−１，３−ジチアン、２−（２，２−ビス（メルカプトメチルチオ）エチル）−１，３−ジチエタン等の複素環ポリチオール化合物等が挙げられる。
【００６６】
チオウレタン樹脂の原料モノマーは、これらのポリイソシアネート化合物とポリチオール化合物を主成分とするが、これを含む重合性組成物は、式（Ｉ）で表わされる紫外線吸収剤以外に、他の紫外線吸収剤１種類以上を併用してもよく、さらにその他の成分として、式（I）で表わされる紫外線吸収剤以外に、例えば内部離型剤、赤外線吸収剤、鎖延長剤、架橋剤、光安定剤、酸化防止剤、分散染料、油溶染料、顔料などの着色剤、反応触媒などを添加することができる。また、上記重合性組成物は、エピスルフィド化合物とチオウレタン化合物など、複数種類の樹脂が混合された樹脂材料となってもよく、各樹脂に対応する複数種類の原料モノマーを使用してもよい。  紫外線硬化型の樹脂としては、アクリル系材料を用いることができる。アクリル系材料としては、多価アルコールのアクリル酸又はメタクリル酸エステルのような単官能又は多官能の（メタ）アクリレート化合物、ジイソシアネートと多価アルコール及びアクリル酸又はメタクリル酸のヒドロキシエステル等から合成されるような多官能のウレタン（メタ）アクリレート化合物を使用することができる。また、これらの他にも、アクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂等も用いることができる。
【００６７】
紫外線硬化型の樹脂を用いる場合には、モノマー液には光重合開始剤を添加する。光重合開始剤としては、紫外線が照射された際にラジカルを発生するものであればよい。例えば、アセトフェノン類、ベンゾイン類、ベンゾフェノン類、ホスフィンオキシド類、ケタール類、アントラキノン類、チオキサントン類等を用いることができる。
【００６８】
モノマー液には、必要に応じて、希釈のための溶媒を加えてもよい。溶媒としては、トルエン、キシレン、シクロヘキサン、シクロヘキシルベンゼン等の芳香族炭化水素類；ｎ−ヘキサン等の炭化水素類、ジブチルエーテル、ジメトキシメタン、ジメトキシエタン、ジエトキシエタン、プロピレンオキシド、ジオキサン、ジオキソラン、トリオキサン、テトラヒドロフラン、アニソール、フェネトール等のエーテル類；メチルイソブチルケトン、メチルブチルケトン、アセトン、メチルエチルケトン、ジエチルケトン、ジプロピルケトン、ジイソブチルケトン、シクロペンタノン、シクロヘキサノン、メチルシクロヘキサノン等のケトン類；、蟻酸エチル、蟻酸プロピル、蟻酸ｎ−ペンチル、酢酸メチル、酢酸エチル、プロピオン酸メチル、プロピオン酸エチル、酢酸ｎ−ペンチル、γ−プチロラクトン等のエステル類；メチルセロソルブ、セロソルブ、ブチルセロソルブ、セロソルブアセテート等のセロソルブ類；メタノール、エタノール、イソプロピルアルコール等のアルコール類；水等が挙げられる。
【００６９】
本発明のプラスチックレンズを得る際の成型方法は特に限定されないが、本発明の添加剤と樹脂又は、原料モノマーを含有するコーティング液を基材に塗布し、加熱、紫外線照射や乾燥で成膜する方法、本発明の添加剤を樹脂又は、原料モノマーに混練して練り込み、押出機等を用いて成形する方法、本発明の添加剤を原料モノマーに溶解し、金型やガラス型に注型し、加熱、紫外線照射、乾燥等で効果させる注型重合の方法、が挙げられる。
【００７０】
特に注型重合としては、例えば、ガスケットまたはテープ等で保持されたガラスや金属、プラスチック等の成型モールド間に、式（Ｉ）で表わされる紫外線吸収剤を混合した重合性組成物を注入する。次いで、オーブン中や水中など加熱可能装置内で加熱することにより硬化させ、樹脂を取り出すことができる。また、取り出した樹脂成形体については、必要に応じて、アニール等の処理を行ってもよい。
【００７１】
本発明のプラスチックレンズは、厚み２ｍｍで測定した光透過率が、次の［１］〜［３］の特性の１個以上を満足することが好ましい。
［１］  （４２５ｎｍの透過率％）−（４１５ｎｍの透過率％）が５０以上、又は４１５ｎｍの透過率が５％以下
［２］  （４２５ｎｍの透過率％）−（４２０ｎｍの透過率％）が２７以上
［３］  [（４２５ｎｍの透過率％）−（４１５ｎｍの透過率％）]×（樹脂の屈折率−０．６）が５０以上
これにより、従来の紫外線吸収剤を使用した場合に比べて、４２０ｎｍよりも短波長の透過率について従来以上の吸収効果が得られながらも、視感透過率を下げることなく紫外線吸収剤の影響によるレンズの黄色化を抑制できる。
【００７２】
また本発明のプラスチックレンズは、耐熱性及び耐光性にも優れていることから、長期経時での熱履歴や紫外線への暴露による、レンズの黄変を抑制することができる。さらに本発明のプラスチックレンズは、プラスチックレンズの光学特性、特にアッベ数を高くすることができる。
【００７３】
耐熱性については、紫外線吸収剤の熱分解温度（例えば、５ｗｔ％重量減少温度）は、非常に高い温度での樹脂加工時に重要な物性だが、本発明のプラスチックレンズは、紫外線吸収剤の耐熱性のみならず、紫外線吸収剤を添加したレンズ（樹脂）の使用条件下における耐熱黄変性に優れている。
【００７４】
耐光性については、紫外線吸収剤の耐光性のみならず、紫外線吸収剤を添加したレンズ（樹脂）の使用条件下における耐光黄変性に優れている。
【００７５】
本発明のプラスチックレンズは、眼鏡プラスチックレンズや眼鏡ガラスレンズをはじめとする眼鏡レンズ、コンタクトレンズ、カメラレンズ、プロジェクターレンズ、双眼鏡レンズ、望遠鏡レンズに用いることができる。特に、有害な紫外線から水晶体や網膜が保護されるため、安全性に優れ、かつレンズの黄色化を抑制できることから、眼鏡レンズに好適であり、眼鏡レンズの基材以外にもフィルム層、コーティング層に用いることができる。また、上記用途に関わるバンドストップフィルター、バンドパスフィルター、ＵＶカットフィルター、ＩＲカットフィルター、などの光学フィルタに用いることができる。
【実施例】
【００７６】
以下に、実施例により本発明をさらに詳しく説明するが、本発明はこれらの実施例に何ら限定されるものではない。
＜合成例１＞  化合物１の合成【００７７】
【化１０】
2016174788.tif 000012
【００７８】
２−（２−ヒドロキシ−３−ｔｅｒｔ−ブチル−５−メチルフェニル）−５−クロロベンゾトリアゾール（５．００ｇ, １５．８ｍｍｏｌ）、オクタンチオール（７．６３ｇ, ５２．１ｍｍｏｌ）、炭酸カリウム（７．２０ｇ, ５２．１ｍｍｏｌ）及びヨウ化カリウム（０．１８ｇ, １．１ｍｍｏｌ）を、ＤＭＦ５０ｍＬ中で、１５０℃、２０時間反応した。反応終了後、トルエンを加えて、水洗、溶媒留去、カラム精製をすることにより、化合物１を得た。
FT−IR（KBr）：3125cm−1：O−H伸縮振動  1438, 1391cm−1：トリアゾール環伸縮振動  661cm−1：C-S伸縮振動
1H−NMR (CDCl3 400MHz): δ 0.88 (t, 3H, CH3(CH2)7-S) , 1.27 (m, 8H, CH3 (CH2)4(CH2)3-S), 1.49 (m, 11H, -Ph-OH-CH3-C(CH3)3, CH3(CH2)4 CH2(CH2)2-S), 1.75 (quin, 2H, CH3 (CH2)5 CH2CH2-S), 2.38 (s, 3H, -Ph-OH-CH3-C(CH3)3) , 3.03 (t, 2H, CH3 (CH2)5CH2CH2-S), 7.16 (s, 1H), 7.37 (d, 1H), 7.70 (s, 1H), 7.81 (d, 1H), 8.05 (s, 1H), (insg.5arom. CH), 11.61 (s, 1H, -Ph-OH-CH3-C(CH3)3)
13C−NMR (CDCl3 400MHz): δ 14.0 (CH3(CH2)7-S), 20.0 (-Ph-OH-CH3-C(CH3)3), 22.6 (-Ph-OH-CH3-C(CH3)3), 28.7 (CH3(CH2)5CH2 CH2-S), 31.9 (-Ph-OH-CH3-C(CH3)3) , 33.2 (CH3(CH2)5CH2CH2-S), 35.4 (CH3(CH2)5CH2CH2-S), 113.6, 117.5, 119.3, 128.7, 129.3 (CHarom), 141.2, 143.4 (Carom), 125.4(Carom-N), 128.3 (Carom-CH3), 138.0(Carom-S), 139.1(Carom-C(CH3)3), 146.7(Carom-OH)
＜合成例２＞  化合物２の合成【００７９】
【化１１】
2016174788.tif 000013
【００８０】
ドデカンチオール（１０．５ｇ, ５２．１ｍｍｏｌ）を用いて化合物１と同様の合成方法で、化合物２を合成した。物性値を下記に示す。
FT−IR（KBr）：3009cm−1：O−H伸縮振動  1441, 1390cm−1：トリアゾール環伸縮振動  662cm−1：C-S伸縮振動
1H−NMR (CDCl3 400MHz): δ 0.88 (t, 3H, CH3(CH2)11-S), 1.25 (m, 16H, CH3 (CH2)8(CH2)3-S), 1.49 (m, 11H, -Ph-OH-CH3-C(CH3)3, CH3(CH2)8 CH2(CH2)2-S), 1.74 (quin, 2H, CH3 (CH2)9 CH2CH2-S), 2.38 (s, 3H, -Ph-OH-CH3-C(CH3)3) , 3.03 (t, 2H, CH3(CH2)10CH2-S), 7.16 (s, 1H), 7.37 (d, 1H), 7.70 (s, 1H), 7.81 (d, 1H), 8.05 (s, 1H) (insg.5arom. CH), 11.61 (s, 1H, -Ph-OH-CH3-C(CH3)3)
13C−NMR (CDCl3 400MHz): δ 14.0 (CH3(CH2)11-S), 20.9 (-Ph-OH-CH3-C(CH3)3), 22.7 (-Ph-OH-CH3-C(CH3)3), 28.7 ~ 29.7 (CH3(CH2)9CH2CH2-S), 31.9 (-Ph-OH-CH3-C(CH3)3) , 33.2 (CH3(CH2)9CH2CH2-S), 35.4 (CH3(CH2)9CH2CH2-S), 113.5, 117.5, 119.3, 128.6, 129.3 (CHarom), 141.2, 143.4 (Carom), 125.4(Carom-N), 128.3 (Carom-CH3), 138.0(Carom-S), 139.1(Carom-C(CH3)3), 146.7(Carom-OH)
＜合成例３＞  化合物３の合成【００８１】
【化１２】
2016174788.tif 000014
【００８２】
オクタデカンチオール（１４．９ｇ, ５２．１ｍｍｏｌ）を用いて化合物１と同様の合成方法で、化合物３を合成した。物性値を下記に示す。
FT−IR（KBr）：3059cm−1：O−H伸縮振動  1445, 1391cm−1：トリアゾール環伸縮振動  664cm−1：C-S伸縮振動
1H−NMR (CDCl3 400MHz): δ 0.88 (t, 3H, CH3(CH2)17-S), 1.25 (m, 30H, CH3(CH2)15(CH2)2-S), 1.49 (s, 9H, -Ph-OH-CH3-C(CH3)3, 1.74 (quin, 2H, CH3(CH2)15CH2CH2-S), 2.38 (s, 3H, -Ph-OH-CH3-C(CH3)3) , 3.03 (t, 2H, CH3(CH2)15CH2CH2-S), 7.16 (s, 1H), 7.37 (d, 1H), 7.70 (s, 1H), 7.81 (d, 1H), 8.05 (s, 1H) (insg.5arom. CH), 11.61 (s, 1H, -Ph-OH-CH3-C(CH3)3)
13C−NMR (CDCl3 400MHz): δ 13.1(CH3(CH2)17-S), 19.9(-Ph-OH-CH3-C(CH3)3), 21.6 (-Ph-OH-CH3-C(CH3)3), 28.5(CH3(CH2)16CH2-S), 30.6(Carom-(-Ph-OH-CH3-C(CH3)3), 34.4 (CH3(CH2)16CH2-S), 115.5, 117.6, 118.2, 127.2, 128.0 (CHarom), 141.9, 142.9 (Carom), 124.2(Carom-N), 128.1 (Carom-CH3), 132.3 (Carom-S), 140.0 (Carom-C(CH3)3), 145.6 (Carom-OH)
＜合成例４＞  化合物４の合成
中間体１の合成【００８３】
【化１３】
2016174788.tif 000015
【００８４】
オクタンチオール（２９．３ｇ, ２００ｍｍｏｌ）と５５％水素化ナトリウム（１３．１ｇ, ３００ｍｍｏｌ）をＴＨＦ１５０ｍｌ中で、氷冷下、２時間撹拌した後、得られた懸濁溶液をジブロモプロパン（１２１．１ｇ, ６００ｍｍｏｌ）のＴＨＦ溶液１００ｍＬに、氷冷下、滴下し、２時間反応した。トルエンを加えて水洗した後、減圧蒸留することにより、中間体１を得た。
中間体２の合成【００８５】
【化１４】
2016174788.tif 000016
【００８６】
中間体１（７．５ｇ, ２８．２ｍｍｏｌ）とチオ酢酸Ｓ−カリウム（３．４ｇ, ２９．６ｍｍｏｌ）をアセトニトリル１００ｍＬ中で、６時間加熱還流した。反応終了後、生成した固体を濾別し、濾液から溶媒を留去することにより、液状の化合物を得た。得られた化合物と水酸化ナトリウム（２．２ｇ, ５５．６ｍｍｏｌ）のエタノール（１００ｍＬ）溶液を６時間加熱還流した後、室温まで冷却し、塩酸を用いて酸性にした。その反応液にトルエンを加えて、水洗、溶媒留去、カラム精製をすることにより、中間体２を液体で得た。【００８７】
【化１５】
2016174788.tif 000017
【００８８】
中間体２（１１．５ｇ, ５２．１ｍｍｏｌ）を用いて化合物１と同様の合成方法で、化合物４を合成した。物性値を下記に示す。
FT−IR（KBr）：3057cm−1：O−H伸縮振動  1437, 1391cm−1：トリアゾール環伸縮振動  664cm−1：C-S伸縮振動
1H−NMR (CDCl3 400MHz): δ 0.81 (t, 3H, CH3(CH2)7-S), 1.20 (m, 8H, CH3(CH2)4(CH2)3-S), 1.30 (m, 2H, CH3(CH2)4CH2(CH2)2-S), 1.49 (s, 9H, -Ph-OH-CH3-C(CH3)3) , 1.54 (quin, 2H, CH3(CH2)4CH2CH2CH2-S), 1.91(quin, 2H, S-CH2CH2CH2-S-Ph), 2.38(s, 3H, -Ph-OH-CH3-C(CH3)3) , 2.48 (t, 2H, CH3(CH2)4CH2CH2CH2-S) , 2.68 (t, 2H, S-CH2CH2CH2-S-Ph), 3.17 (t, 2H, S-CH2CH2CH2-S-Ph), 7.16 (s, 1H), 7.37 (d, 1H), 7.70 (s, 1H), 7.81 (d, 1H) , 8.05 (d, 1H), (insg.5arom. CH), 11.61 (s, 1H, -Ph-OH-CH3-C(CH3)3)
13C−NMR (CDCl3 400MHz):δ14.0(CH3(CH2)7-S), 20.1(-Ph-OH-CH3-C(CH3)3), 22.6(-Ph-OH-CH3-C(CH3)3), 28.4(CH3CH2(CH2)6-S), 28.9(CH3(CH2)5CH2CH2-S), 29.2(CH3(CH2)3CH2CH2(CH2)2-S), 29.6(CH3(CH2)6CH2-S), 30.9 (S-CH2CH2CH2-S), 31.8 (CH3CH2 CH2(CH2)5-S), 31.9(-Ph-OH-CH3-C(CH3)3), 32.2(S-CH2CH2CH2-S), 35.4(S-CH2CH2CH2-S),
114.4, 117.6, 119.3, 128.7, 129.4 (CHarom), 141.3, 143.3 (Carom), 125.4(Carom-N), 128.3 (Carom-CH3), 137.1(Carom-S), 139.1(Carom-C(CH3)3), 146.7(Carom-OH)
＜合成例５＞  化合物５の合成【００８９】
【化１６】
2016174788.tif 000018
【００９０】
２−（２−ヒドロキシ−３−ｔｅｒｔ−ブチル−５−メチルフェニル）−５−クロロベンゾトリアゾール（１０．０ｇ, ３１．７ｍｍｏｌ）、ヘキサンジチオール（４．７６ｇ, ３１．７ｍｍｏｌ）、炭酸カリウム（８．７５ｇ, ６３．３ｍｍｏｌ）及びヨウ化カリウム（０．３７ｇ, ２．２ｍｍｏｌ）を、ＤＭＦ５０ｍＬ中で、１３０℃、１２時間反応した。反応終了後、トルエンを加えて、水洗、溶媒留去、再結晶をすることにより、化合物５を得た。
FT−IR（KBr）：3009cm−1：O−H伸縮振動  1431, 1391cm−1：トリアゾール環伸縮振動  656cm−1：C-S伸縮振動
1H−NMR (CDCl3 400MHz): δ1.49 (s, 18H, (-Ph-OH-CH3-C(CH3)3)2), 1.55 (m, 4H, -S-CH2CH2CH2CH2CH2CH2-S-), 1.77 (m, 4H, -S-CH2CH2CH2CH2CH2CH2-S-), 2.38(s, 6H, (-Ph-OH-CH3-C(CH3)3)2) , 3.04 (t, 4H, -S-CH2CH2CH2CH2CH2CH2-S-), 7.16 (s, 2H), 7.37 (d, 2H), 7.70 (s, 2H), 7.81 (d, 2H), 8.05 (s, 2H) (insg.10arom. CH), 11.60 (s, 2H, (-Ph-OH-CH3-C(CH3)3)2)
13C−NMR (CDCl3 400MHz): δ20.9 (-Ph-OH-CH3-C(CH3)3)2, 28.4 (-Ph-OH-CH3-C(CH3)3)2, 28.6 (-S-CH2CH2CH2CH2CH2CH2-S-), 29.5 (-Ph-OH-CH3-C(CH3)3)2, 33.1 (-S-CH2CH2CH2CH2CH2CH2-S-),  35.4 (-S-CH2CH2CH2CH2CH2CH2-S-), 113.7, 117.6, 119.3, 128.3, 129.3 (CHarom), 141.2, 143.4 (Carom), 125.4(Carom-N), 128.3 (Carom-CH3), 137.7(Carom-S), 139.1(Carom-C(CH3)3), 146.7(Carom-OH)
＜合成例６＞  化合物６の合成【００９１】
【化１７】
2016174788.tif 000019
【００９２】
２−（２−ヒドロキシ−３−ｔｅｒｔ−ブチル−５−メチルフェニル）−５−クロロベンゾトリアゾール（６０．０ｇ, ０．１９０ｍｏｌ）、ブタンチオール（３４．３ｇ,０．３８０ｍｏｌ）、炭酸カリウム（５７．８ｇ, ０．４１８ｍｏｌ）及びヨウ化カリウム（２．２１ｇ, ０．０１３ｍｏｌ）を、ＤＭＦ１５０ｇ中で、１２５℃、１２時間反応した。反応終了後、ｐＨを調整した後、濾過、MeOH洗浄、水洗を行い、再結晶をすることにより、化合物６を得た。
FT−IR（KBr）：3000cm−1：O−H伸縮振動  1445, 1392cm−1：トリアゾール環伸縮振動  661cm−1：C-S伸縮振動
1H−NMR (CDCl3 400MHz): δ 0.96 (t, 3H, CH3(CH2)3-S) , 1.49 (m, 11H, -Ph-OH-CH3-C(CH3)3, CH3CH2CH2CH2-S), 1.75 (quin, 2H, CH3 CH2 CH2 CH2-S), 2.38 (s, 3H, -Ph-OH-CH3-C(CH3)3) , 3.03 (t, 2H, CH3CH2CH2CH2-S), 7.16 (s, 1H), 7.37 (d, 1H), 7.70 (s, 1H), 7.81 (d, 1H), 8.05 (d, 1H), (insg.5arom. CH), 11.61 (s, 1H, -Ph-OH-CH3-C(CH3)3)
13C−NMR (CDCl3 400MHz): δ 13.7 (CH3(CH2)3-S), 20.9 (-Ph-OH-CH3-C(CH3)3), 22.1 (CH3CH2CH2CH2-S), 29.5 (-Ph-OH-CH3-C(CH3)3), 30.8 (-Ph-OH-CH3-C(CH3)3) , 32.8 (CH3CH2CH2CH2-S), 35.4 (CH3CH2CH2CH2-S), 113.6, 117.5, 119.3, 128.7, 129.3 (CHarom), 125.4, 141.2, 143.4 (Carom), 128.3 (Carom-CH3), 138.0(Carom-S), 139.1(Carom-C(CH3)3), 146.7(Carom-OH)  
＜合成例７＞  化合物７の合成【００９３】
【化１８】
2016174788.tif 000020
【００９４】
２−（２−ヒドロキシ−３−ｔｅｒｔ−ブチル−５−メチルフェニル）−５−クロロベンゾトリアゾール（５０．０ｇ, ０．１５８ｍｏｌ）、ヘキサンチオール（３７．４ｇ,０．３１６ｍｏｌ）、炭酸カリウム（４８．１ｇ, ０．３４８ｍｏｌ）及びヨウ化カリウム（１．８ｇ, ０．０１１ｍｏｌ）を、ＤＭＦ１２５ｇ中で、１２５℃、１２時間反応した。反応終了後、ｐHを調整した後、濾過、MeOH洗浄、水洗を行い、再結晶をすることにより、化合物７を得た。
FT−IR（KBr）：2956cm−1：O−H伸縮振動  1445, 1392cm−1：トリアゾール環伸縮振動  662cm−1：C-S伸縮振動
1H−NMR (CDCl3 400MHz): δ 0.89 (t, 3H, CH3(CH2)5-S) , 1.33 (m, 4H, CH3 (CH2)2(CH2)3-S), 1.49 (m, 11H, -Ph-OH-CH3-C(CH3)3, CH3(CH2)2 CH2(CH2)2-S), 1.73 (quin, 2H, CH3 (CH2)3 CH2CH2-S), 2.38 (s, 3H, -Ph-OH-CH3-C(CH3)3) , 3.02 (t, 2H, CH3 (CH2)3CH2CH2-S), 7.16 (s, 1H), 7.36 (d, 1H), 7.69 (s, 1H), 7.78 (d, 1H), 8.04 (s, 1H), (insg.5arom. CH), 11.62 (s, 1H, -Ph-OH-CH3-C(CH3)3)
13C−NMR (CDCl3 400MHz): δ 14.0 (CH3(CH2)5-S), 20.9 (-Ph-OH-CH3-C(CH3)3), 22.6 (CH3CH2(CH2)3CH2-S), 28.7 (CH3 CH2 (CH2)2 CH2CH2-S), 29.5 (-Ph-OH-CH3-C(CH3)3), 31.8 (-Ph-OH-CH3-C(CH3)3) , 33.8 (CH3(CH2)3CH2CH2-S), 35.4 (CH3(CH2)3CH2CH2-S), 113.6, 117.5, 119.3, 128.7, 129.2 (CHarom), 125.4, 141.2, 143.4 (Carom), 128.3 (Carom-CH3), 138.0(Carom-S), 139.1(Carom-C(CH3)3), 146.7(Carom-OH)  
＜合成例８＞  化合物８の合成【００９５】
【化１９】
2016174788.tif 000021
【００９６】
２−（２−ヒドロキシ−３−ｔｅｒｔ−ブチル−５−メチルフェニル）−５−クロロベンゾトリアゾール（５０．０ｇ, ０．１５８ｍｏｌ）、デカンオール（５５．２ｇ,０．３１７ｍｏｌ）、炭酸カリウム（４８．１ｇ, ０．３４８ｍｏｌ）及びヨウ化カリウム（１．８ｇ, ０．０１１ｍｏｌ）を、ＤＭＦ１２５ｇ中で、１２５℃、１２時間反応した。反応終了後、ｐHを調整した後、濾過、MeOH洗浄、水洗を行い、再結晶をすることにより、化合物８を得た。
FT−IR（KBr）：2958cm−1：O−H伸縮振動  1448, 1392cm−1：トリアゾール環伸縮振動  641cm−1：C-S伸縮振動
1H−NMR (CDCl3 400MHz): δ 0.89 (t, 3H, CH3(CH2)9-S) , 1.26 (m, 12H, CH3 (CH2)6(CH2)3-S), 1.49 (m, 11H, -Ph-OH-CH3-C(CH3)3, CH3(CH2)6 CH2(CH2)2-S), 1.74 (quin, 2H, CH3 (CH2)7 CH2CH2-S), 2.38 (s, 3H, -Ph-OH-CH3-C(CH3)3) , 3.03 (t, 2H, CH3 (CH2)7CH2CH2-S), 7.16 (s, 1H), 7.36 (d, 1H), 7.69 (s, 1H), 7.78 (d, 1H), 8.05 (s, 1H), (insg.5arom. CH), 11.62 (s, 1H, -Ph-OH-CH3-C(CH3)3)
13C−NMR (CDCl3 400MHz): δ 14.0 (CH3(CH2)9-S), 20.9 (-Ph-OH-CH3-C(CH3)3), 22.7 (CH3CH2(CH2)7CH2-S), 28.7 ~ 29.5 (CH3 CH2 (CH2)6 CH2CH2-S), 29.6 (-Ph-OH-CH3-C(CH3)3), 31.9 (-Ph-OH-CH3-C(CH3)3) , 33.1 (CH3(CH2)7CH2CH2-S), 35.4 (CH3(CH2)7CH2CH2-S), 113.6, 117.5, 119.3, 128.7, 129.3 (CHarom), 125.4, 141.2, 143.4 (Carom), 128.3 (Carom-CH3), 138.0(Carom-S), 139.1(Carom-C(CH3)3), 146.7(Carom-OH)
＜合成例９＞  化合物９の合成【００９７】
【化２０】
2016174788.tif 000022
【００９８】
２−（２−ヒドロキシ−３−ｔｅｒｔ−ブチル−５−メチルフェニル）−５−クロロベンゾトリアゾール（３６．３ｇ,  ０．１１５ｍｏｌ）、ｓｅｃ−ブチルメルカプタン（２０．８ｇ,  ０．２３１ｍｏｌ）、炭酸カリウム（３５．０ｇ,  ０．２５３ｍｏｌ）及びヨウ化カリウム（１．３ｇ,  ０．００８ｍｏｌ）を、ＤＭＦ１００ｇ中で、１２５℃、１２時間反応した。反応終了後、ｐＨ調整、濾過、ＭｅＯＨ洗浄、水洗を行い、再結晶をすることによって、化合物９を得た。
FT−IR（KBr）：2961cm−1：O−H伸縮振動  1448, 1391cm−1：トリアゾール環伸縮振動  665cm−1：C-S伸縮振動
1H−NMR (CDCl3 400MHz): δ 1.06 (t, 3H, CH3CH2CH(CH3)-S), 1.37 (d, 3H, CH3CH2CH(CH3)-S), 1.49 (S, 9H, -Ph-OH-CH3-C(CH3)3), 1.61 (m, 2H, CH3CH2CH(CH3)-S), 2.38 (s, 3H, -Ph-OH-CH3-C(CH3)3), 3.32 (m, 1H, CH3CH2CH(CH3)-S), 7.17 (s, 1H), 7.42 (d, 1H), 7.80 (s, 1H), 7.84 (d, 1H), 8.06 (d, 1H), (insg.5arom. CH), 11.62 (s, 1H, -Ph-OH-CH3-C(CH3)3)
13C−NMR (CDCl3 400MHz): δ 11.5 (CH3CH2CH(CH3)-S), 20.3 (CH3CH2CH(CH3)-S), 20.9 (-Ph-OH-CH3-C(CH3)3), 29.4 (CH3CH2CH(CH3)-S), 29.5 (-Ph-OH-CH3-C(CH3)3), 35.4 (-Ph-OH-CH3-C(CH3)3), 44.6 (CH3CH2CH(CH3)-S), 117.3, 117.5, 119.3, 128.3, 128.8 (CHarom), 141.5, 143.2 (Carom), 125.4 (Carom-N), 131.2 (Carom-CH3), 136.4 (Carom-S), 139.1 (Carom-C(CH3)3), 146.7 (Carom-OH)
＜合成例１０＞  化合物１０の合成【００９９】
【化２１】
2016174788.tif 000023
【０１００】
２−（２−ヒドロキシ−３−ｔｅｒｔ−ブチル−５−メチルフェニル）−５−クロロベンゾトリアゾール（３２．３ｇ,  ０．１０２ｍｏｌ）、シクロヘキサンチオール（２３．８ｇ,  ０．２０５ｍｏｌ）、炭酸カリウム（３１．１ｇ,  ０．２２５ｍｏｌ）及びヨウ化カリウム（１．２ｇ,  ０．００７ｍｏｌ）を、ＤＭＦ１００ｇ中で、１２５℃、１２時間反応した。反応終了後、ｐＨ調整、濾過、ＭｅＯＨ洗浄、水洗を行い、再結晶をすることによって、化合物１０を得た。
FT−IR（KBr）：2930cm−1：O−H伸縮振動  1450, 1391cm−1：トリアゾール環伸縮振動  667cm−1：C-S伸縮振動
1H−NMR (CDCl3 400MHz): δ 1.40 (m, 4H, CH2(CH2)2(CH2)2CH-S), 1.49 (S, 9H, -Ph-OH-CH3-C(CH3)3), 1.54 (m, 2H, CH2(CH2)2(CH2)2CH-S), 1.83 (m, 2H, CH2(CH2)2CH2CH2CH-S), 2.06 (m, 2H, CH2(CH2)2CH2CH2CH-S), 2.38 (s, 3H, -Ph-OH-CH3-C(CH3)3), 3.29 (m, 1H, CH2CH2CH2CH-S), 7.17 (s, 1H), 7.43 (d, 1H), 7.80 (s, 1H), 7.84 (d, 1H), 8.06 (d, 1H), (insg.5arom. CH), 11.62 (s, 1H, -Ph-OH-CH3-C(CH3)3)
13C−NMR (CDCl3 400MHz): δ 20.9 (-Ph-OH-CH3-C(CH3)3), 25.7 (CH2(CH2)2 (CH2)2CH-S), 26.0 (CH2(CH2)2 (CH2)2CH-S), 29.5 (-Ph-OH-CH3-C(CH3)3), 33.1 (CH2(CH2)2(CH2)2CH-S), 35.4 (-Ph-OH-CH3-C(CH3)3), 46.3 (CH2(CH2)2 (CH2)2CH-S), 117.2, 117.5, 119.3, 128.3, 128.8 (CHarom), 141.5, 143.2 (Carom), 125.4 (Carom-N), 131.2 (Carom-CH3), 136.1 (Carom-S), 139.1 (Carom-C(CH3)3), 146.7 (Carom-OH)
＜合成例１１＞  化合物１１の合成【０１０１】
【化２２】
2016174788.tif 000024
【０１０２】
２−（２−ヒドロキシ−３−ｔｅｒｔ−ブチル−５−メチルフェニル）−５−クロロベンゾトリアゾール（５０．０ｇ,  ０．１５８ｍｏｌ）、アリルメルカプタン（２３．５ｇ,  ０．３１７ｍｏｌ）、炭酸カリウム（４８．１ｇ,  ０．３４８ｍｏｌ）及びヨウ化カリウム（１．８ｇ,  ０．０１１ｍｏｌ）を、ＤＭＦ１２５ｇ中で、１２５℃、１２時間反応した。反応終了後、ｐＨ調整、濾過、ＭｅＯＨ洗浄、水洗を行い、再結晶をすることによって、化合物１１を得た。
FT−IR（KBr）：3092cm−1：O−H伸縮振動  2999cm−1：＝C−Ｈ伸縮振動  1449, 1390cm−1：トリアゾール環伸縮振動  664cm−1：C-S伸縮振動
1H−NMR (CDCl3 400MHz): δ 1.49 (S, 9H, -Ph-OH-CH3-C(CH3)3), 1.55 (m, 2H, CH2=CHCH2-S), 2.38 (s, 3H, -Ph-OH-CH3-C(CH3)3), 3.38 (m, 1H, CH2=CHCH2-S), 3.78 (m, 1H, CH2=CHCH2-S), 4.23 (m, 1H, CH2=CHCH2-S), 7.16 (s, 1H), 7.31 (d, 1H), 7.71 (s, 1H), 7.73 (d, 1H), 8.05 (d, 1H), (insg.5arom. CH), 11.66 (s, 1H, -Ph-OH-CH3-C(CH3)3)
13C−NMR (CDCl3 400MHz): δ 21.0 (-Ph-OH-CH3-C(CH3)3), 22.5 (CH2=CHCH2-S), 29.6 (-Ph-OH-CH3-C(CH3)3), 35.4 (-Ph-OH-CH3-C(CH3)3), 41.8 (CH2=CHCH2-S), 46.3 (CH2=CHCH2-S), 116.7, 119.3, 123.3, 128.2, 128.6 (CHarom), 140.8, 141.7 (Carom), 125.4 (Carom-N), 124.1 (Carom-CH3), 140.7 (Carom-S), 139.0 (Carom-C(CH3)3), 146.6 (Carom-OH)
＜合成例１２＞  化合物１２の合成【０１０３】
【化２３】
2016174788.tif 000025
【０１０４】
２−（２−ヒドロキシ−３−ｔｅｒｔ−ブチル−５−メチルフェニル）−５−クロロベンゾトリアゾール（２５．０ｇ, ７９．２ｍｍｏｌ）、ｐ−トルをエンチオール（１９．７ｇ,１５８．３ｍｍｏｌ）、炭酸カリウム（２４．１, １７４．２ｍｍｏｌ）及びヨウ化カリウム（０．９２ｇ, ５．５４ｍｍｏｌ）、ＤＭＦ６２．５ｇ中で、１２５℃、１２時間反応した。反応終了後、ｐHを調整した後、濾過、MeOH洗浄、水洗を行い、再結晶をすることにより、化合物１２を得た。
FT−IR（KBr）：3000cm−1：O−H伸縮振動  1444, 1389cm−1：トリアゾール環伸縮振動  667cm−1：C-S伸縮振動
1H−NMR (CDCl3400MHz): δ1.48 (s, 9H, -Ph-OH-CH3-C(CH3)3), 2.37 (s, 3H, -Ph-OH-CH3-C(CH3)3) , 2.40 (s, 3H, CH3-Ph-S-) , 7.16 (s, 1H), 7.23 (s, 2H), 7.32 (d, 1H), 7.43 (s, 2H), 7.56 (s, 1H), 7.81 (d, 1H), 8.02 (d, 1H), (insg.9arom. CH), 11.56 (s, 1H, -Ph-OH-CH3-C(CH3)3)
13C−NMR (CDCl3400MHz): δ20.9 (-Ph-OH-CH3-C(CH3)3), 21.2 (CH3-Ph-S-), 29.5 (-Ph-OH-CH3-C(CH3)3), 35.4 (-Ph-OH-CH3-C(CH3)3)  , 115.3, 117.8, 119.3, 128.7, 129.3 130.5, 133.7(CHarom), 125.4, 141.2, 143.4 (Carom), 128.3 (Carom-CH3), 138.9(Carom-S) , 138.7(S -Carom), 139.1(Carom-C(CH3)3), 146.7(Carom-OH)
＜合成例１３＞  化合物１３の合成【０１０５】
【化２４】
2016174788.tif 000026
【０１０６】
２−（２−ヒドロキシ−３−ｔｅｒｔ−ブチル−５−メチルフェニル）−５−クロロベンゾトリアゾール（２０．０ｇ, ６３．３ｍｍｏｌ）、ベンジルメルカプタン（１５．７ｇ,１２６．６ｍｍｏｌ）、炭酸カリウム（１９．３ｇ, １３９．４ｍｍｏｌ）及びヨウ化カリウム（０．７４ｇ, ４．５ｍｍｏｌ）を、ＤＭＦ５０．０ｇ中で、１２５℃、９時間反応した。反応終了後、ｐHを調整した後、濾過、MeOH洗浄、水洗を行い、再結晶をすることにより、化合物１３を得た。
FT−IR（KBr）：2960cm−1：O−H伸縮振動  1441, 1392cm−1：トリアゾール環伸縮振動  664cm−1：C-S伸縮振動
1H−NMR (CDCl3400MHz): δ1.49 (s, 9H, -Ph-OH-CH3-C(CH3)3), 2.38 (s, 3H, -Ph-OH-CH3-C(CH3)3) , 4.24 (s, 2H, Ph-CH2-S-) , 7.16 (s, 1H), 7.26〜7.38 (m, 6H), 7.72 (s, 1H), 7.80 (d, 1H), 8.04 (d, 1H), (insg.10arom. CH), 11.58 (s, 1H, -Ph-OH-CH3-C(CH3)3)
13C−NMR (CDCl3400MHz): δ20.9 (-Ph-OH-CH3-C(CH3)3), 29.5 (-Ph-OH-CH3-C(CH3)3), 35.4 (-Ph-OH-CH3-C(CH3)3), 38.6 (Ph-CH2-S-), 115.4, 117.6, 119.3, 128.7, 128.8, 128.8, 129.7, 137.0(CHarom), 125.4, 141.4, 143.4 (Carom), 128.3 (Carom-CH3), 136.5(Carom CH2-S-) , 138.7(S -Carom), 139.1(Carom-C(CH3)3), 146.7(Carom-OH)
＜合成例１４＞  化合物１４の合成【０１０７】
【化２５】
2016174788.tif 000027
【０１０８】
２−（２−ヒドロキシ−３−ｔｅｒｔ−ブチル−５−メチルフェニル）−５−クロロベンゾトリアゾール（５０．５ｇ,  ０．１６０ｍｏｌ）、２−メルカプトエタノール（２５．０ｇ,  ０．３２０ｍｏｌ）、炭酸カリウム（４８．６ｇ,  ０．３５２ｍｏｌ）及びヨウ化カリウム（１．９ｇ,  ０．０１１ｍｏｌ）を、ＤＭＦ１２５ｇ中で、１２５℃、１２時間反応した。反応終了後、ｐＨ調整、濾過、ＭｅＯＨ洗浄、水洗を行い、再結晶をすることによって、化合物１４を得た。
FT−IR（KBr）：3350cm−1：O−H伸縮振動  1437, 1392cm−1：トリアゾール環伸縮振動  666cm−1：C-S伸縮振動
1H−NMR (CDCl3 400MHz): δ 1.49 (S, 9H, -Ph-OH-CH3-C(CH3)3), 2.38 (s, 3H, -Ph-OH-CH3-C(CH3)3), 2.79 (t, 2H, HOCH2CH2-S), 3.25 (t, 2H, HOCH2CH2-S), 7.17 (s, 1H), 7.41 (d, 1H), 7.83 (s, 1H), 7.84 (d, 1H), 8.05 (d, 1H), (insg.5arom. CH), 11.56 (s, 1H, -Ph-OH-CH3-C(CH3)3)
13C−NMR (CDCl3 400MHz): δ 20.9 (-Ph-OH-CH3-C(CH3)3), 29.5 (-Ph-OH-CH3-C(CH3)3), 35.4 (-Ph-OH-CH3-C(CH3)3), 36.8 (HOCH2CH2-S), 60.3 (HOCH2CH2-S), 115.8, 118.0, 119.3, 128.4, 129.7 (CHarom), 141.5, 143.2 (Carom), 125.3 (Carom-N), 128.9 (Carom-CH3), 135.7 (Carom-S), 139.2 (Carom-C(CH3)3), 146.7 (Carom-OH)
紫外吸収
化合物１〜４、６〜１４をクロロホルムで１００μＭに溶解して１０ｍｍ石英セルに収容し、紫外可視分光光度計（日本分光社製 Ｖ−５５０）を用いて２００〜７００ｎｍの吸収スペクトルを測定した。化合物５については、モル吸光係数が大きく、１００μＭで測定した場合、吸光度が測定範囲を超えたため、５０μＭの濃度で測定した。比較として、２−（２−ヒドロキシ−３−ｔ−ブチル−５−メチルフェニル）−クロロベンゾトリアゾールを同様にクロロホルムに溶解したサンプルについても吸収スペクトルを測定した（図１〜１５）。それらのスペクトルから、３５０〜３９０ｎｍの波長領域の吸収ピーク（最大吸収波長：λmax）、吸光度を読み取り、そのピークのモル吸光係数（最大モル吸光係数：εmax）を下記式によって求めた（表１）。
モル吸光係数：εmax（L/(mol・cm）＝Ａ：吸光度／[ｃ：モル濃度（mol/L）×l：セルの光路長（cm）]
また、得られた吸収スペクトルから、３５０〜３９０ｎｍにある吸収ピークにおける長波長側の吸収スペクトルとベースライン（４３０〜５００ｎｍの吸収スペクトルの傾きが０のライン）との交点をピークエンドとして（図１）、下記式により、３５０〜３９０ｎｍの波長領域にある吸収ピークの長波長側の傾きの絶対値を求めた（表２）。
｜350〜390nmの波長領域にある吸収ピークの長波長側の傾き｜＝｜(ピークエンドの吸光度−350〜390nmの波長領域にある吸収ピークの吸光度)／(ピークエンドの吸収波長−350〜390nmの波長領域にある吸収ピークの波長)|
また、化合物５については、モル吸光係数が大きく、１００μMで測定した場合、吸光度が測定範囲を超えたため、１０，２５，５０μMの濃度で吸収ピークを測定し、３５０〜３９０ｎｍの波長領域にある吸収ピークの長波長側の傾きの絶対値と紫外線吸収剤の濃度をグラフ化したところ、図２３のように、直線の一次の関係にあり、そのグラフの式（Y＝０．０００６X−０．００２４）から、化合物５の１００μMの傾きの絶対値を算出した。【０１０９】
【表１】
2016174788.tif 000028
【０１１０】
【表２】
2016174788.tif 000029
【０１１１】
化合物１〜１４の紫外線吸収剤は、２−（２−ヒドロキシ−３−ｔ−ブチル−５−メチルフェニル）−クロロベンゾトリアゾールと比較して、最大吸収波長が３６０〜３７５ｎｍに存在し、モル吸光係数が化合物１〜10、12〜14は２００００Ｌ／（ｍｏｌ・ｃｍ）以上、化合物11は18000Ｌ／（ｍｏｌ・ｃｍ）と大きく（紫外線吸収効率が高く）、また、その吸収ピークの長波長側の傾きの絶対値は０．０３０以上と大きく、シャープであった。【０１１２】
この特性により、以下の実施例１〜１０では、少量の本願の紫外線吸収剤をプラスチックレンズに添加することによって、有害光の４００〜４２０ｎｍ付近の波長光を効率的に吸収しながらも、４２０ｎｍ付近以上の波長の吸収を抑制し、プラスチックレンズの黄色化を抑制する効果を持つことを確認した。
（プラスチックレンズの作製）
本願の紫外線吸収剤と従来の紫外線吸収剤を添加した樹脂を作製した。なお、以下の実施例及び比較例では、同じ種類の材料の樹脂について、２ｍｍ厚平板レンズの４２０ｎｍの透過率ができるだけ近い値になるように、各紫外線吸収剤の添加量を調整した。
＜実施例１＞
フラスコに化合物１を０．４９ｇ、ステファン製ゼレックＵＮを０．１ｇ、ジブチル錫ジクロリドを０．０４ｇ、２,５−ビス（イソシアナトメチル）−ビシクロ[２,２,１]ヘプタンと２,６−ビス（イソシアナトメチル）−ビシクロ[２,２,１]ヘプタンの混合物を５０．８ｇ入れ、２５℃で１時間撹拌して完全に溶解させた。その後、この混合液にペンタエリスリトールテトラキス（３−メルカプトプロピオネート）を２２．４ｇ、１,２−ビス[（２−メルカプトエチル）チオ]−３−メルカプトプロパンを２６．８ｇ添加し２５℃で３０分混合した。尚、調合液中において化合物１は重合性化合物の重量総和に対して０．４９重量％含まれていた。【０１１３】
この調合液を０．３ｍｍＨｇ以下で１時間脱泡を行い、５μｍＰＴＦＥフィルタにて濾過を行い、中心厚２ｍｍ、直径８０ｍｍの平板用ガラス型とテープよりなるモールド型に注入した。このモールドを２５℃から１３０℃まで徐々に昇温し、１３０℃で２時間保持した後室温まで冷却した。昇温開始から冷却までは１８時間であった。重合終了後、得られた成形体をモールドから離型し、この平板レンズを１３０℃２時間でアニールを行った。
＜実施例２＞
実施例１の化合物１を０．５３ｇ（重合性化合物の重量総和に対して０．５３重量％）添加した以外は実施例１と同様な方法で２ｍｍ厚の平板レンズを得た。
＜実施例３＞
フラスコに化合物１を０．５３ｇ（重合性化合物の重量総和に対して０．５３重量％）、ステファン製ゼレックＵＮを０．１ｇ、ジブチル錫ジクロリドを０．２ｇ、ジシクロヘキシルメタン−４,４’−ジイソシアネートを５８．９ｇ入れ、２５℃で１時間撹拌して完全に溶解させた。その後、この混合液に５,７−ジメルカプトメチル−１,１１−ジメルカプト−３,６,９−トリチアウンデカンと４,７−ジメルカプトメチル−１,１１−ジメルカプト−３,６,９−トリチアウンデカンと４,８−ジメルカプトメチル−１,１１−ジメルカプト−３,６,９−トリチアウンデカンを主成分とする混合物を４１．１ｇ添加し２５℃で３０分混合した。【０１１４】
調合液の調製以外は実施例１と同様な方法で２ｍｍ厚の平板レンズを得た。
＜実施例４＞
フラスコに化合物１を０．２７ｇ（重合性化合物の重量総和に対して０．２７重量％）、ステファン製ゼレックＵＮを０．１ｇ、ジブチル錫ジクロリドを０．００６ｇ、ｍ−キシリレンジイソシアネートを５０．６ｇ入れ、２５℃で１時間撹拌して完全に溶解させた。その後、この混合液に５,７−ジメルカプトメチル−１,１１−ジメルカプト−３,６,９−トリチアウンデカンと４,７−ジメルカプトメチル−１,１１−ジメルカプト−３,６,９−トリチアウンデカンと４,８−ジメルカプトメチル−１,１１−ジメルカプト−３,６,９−トリチアウンデカンを主成分とする混合物を４９．４ｇ添加し２５℃で３０分混合した。【０１１５】
調合液の調製以外は実施例１と同様な方法で２ｍｍ厚の平板レンズを得た。
＜実施例５＞
フラスコ内に化合物１を０．２３ｇ（重合性化合物の重量総和に対して０．２３重量％）、ビス（β−エピチオプロピル）スルフィドを７１ｇ、硫黄を２３ｇ、（２−メルカプトエチル）スルフィドを２.２ｇ入れ、６０℃で３０分撹拌した。続いて、２−メルカプト−１−メチルイミダゾールを０．１４ｇ入れ、１０分間０．３ｍｍＨｇ以下で脱泡した後、さらに６０℃で１２０分撹拌し、その後４０分かけて３０℃に冷却した。得られた溶液に、トリエチルベンジルアンモニウムクロリド０．０１２ｇとジブチル錫ジクロリド０．０１ｇを（２−メルカプトエチル）スルフィド３.８ｇに溶解させて得られた溶液を滴下し、０．３ｍｍＨｇ以下で２０分脱泡を行った。この溶液を５μｍＰＴＦＥフィルタにて濾過を行い、中心厚２ｍｍ、直径８０ｍｍの平板用ガラス型とテープよりなるモールド型に注入した。このモールドを２５℃から１１０℃まで徐々に昇温し、１１０℃で２時間保持した後室温まで冷却した。昇温開始から冷却までは１８時間であった。重合終了後、得られた成形体をモールドから離型し、この平板レンズを１１０℃２時間でアニールを行った。
＜実施例６＞
実施例１の化合物１を化合物２に変更し、０．５６ｇ（重合性化合物の重量総和に対して０．５６重量％）添加した以外は実施例１と同様な方法で２ｍｍ厚の平板レンズを得た。
＜実施例７＞
実施例１の化合物１を化合物４に変更し、０．５８ｇ（重合性化合物の重量総和に対して０．５８重量％）添加した以外は実施例１と同様な方法で２ｍｍ厚の平板レンズを得た。
＜実施例８＞  実施例１の化合物１を化合物６に変更し、０．４３ｇ添加した以外は実施例１と同様な方法で２ｍｍ厚の平板レンズを得た。
＜実施例９＞
実施例１の化合物１を化合物７に変更し、０．４７ｇ添加した以外は実施例１と同様な方法で２ｍｍ厚の平板レンズを得た。
＜実施例１０＞
実施例１の化合物１を化合物８に変更し、０．５３ｇ添加した以外は実施例１と同様な方法で２ｍｍ厚の平板レンズを得た。
＜比較例１＞
実施例１の化合物１を２−（２−ヒドロキシ−３−t−ブチル−５−メチルフェニル）−クロロベンゾトリアゾールに変更し、０．７５ｇ（重合性化合物の重量総和に対して０．７５重量％）添加した以外は実施例１と同様な方法で２ｍｍ厚の平板レンズを得た。
＜比較例２＞
比較例１の化合物１を０．８５ｇ（重合性化合物の重量総和に対して０．８５重量％）添加した以外は実施例１と同様な方法で２ｍｍ厚の平板レンズを得た。
＜比較例３＞
実施例３の化合物１を２−（２−ヒドロキシ−３−t−ブチル−５−メチルフェニル）−クロロベンゾトリアゾールに変更し、０．７５ｇ（重合性化合物の重量総和に対して０．７５重量％）添加した以外は実施例１と同様な方法で２ｍｍ厚の平板レンズを得た。
＜比較例４＞
実施例４の化合物１を２−（２−ヒドロキシ−３−t−ブチル−５−メチルフェニル）−クロロベンゾトリアゾールに変更し、０．５０ｇ（重合性化合物の重量総和に対して０．５０重量％）添加した以外は実施例１と同様な方法で２ｍｍ厚の平板レンズを得た。
＜比較例５＞
実施例５の化合物１を２−（２−ヒドロキシ−３−t−ブチル−５−メチルフェニル）−クロロベンゾトリアゾールに変更し、０．３０ｇ（重合性化合物の重量総和に対して０．３０重量％）添加した以外は実施例５と同様な方法で２ｍｍ厚の平板レンズを得た。
（１）透過率、黄色度（ＹＩ値）、視感透過率
実施例と比較例で作製したサンプルレンズについて、紫外可視分光光度計（日立ハイテクノロジーズ社製 Ｕ−４１００）を用いて、３５０〜８００ｎｍの分光透過率、黄色度（ＹＩ値）、視感透過率、を測定した。黄色度と視感透過率はＤ６５光源２度視野の値とした。
（２）サンプルレンズの外観評価
作製したサンプルレンズについて、同じ材料の樹脂で４２０ｎｍ付近の透過率が近い実施例と比較例のサンプルレンズの黄色さを目視により比較、確認した。樹脂自体がもともと持っている黄色さが樹脂の種類によって異なるため、別の樹脂で紫外線吸収剤を添加したことによる黄色さを正確に比較できないためである。比較したレンズは、詳しくは、実施例１と比較例１、実施例２と比較例２、実施例３と比較例３、実施例４と比較例４、実施例５と比較例５、実施例６と比較例１、実施例７と比較例２、実施例８と比較例１、実施例９と比較例１、実施例１０と比較例１である。外観は以下の基準により評価した。また紫外線吸収剤の樹脂からの析出と透明性について目視で確認した。
黄色さ・・・○：より無色に近い、×：黄色い
（３）樹脂の屈折率、アッベ数
作製したサンプルレンズの５４６ｎｍにおける屈折率とアッベ数を、アッベ屈折計（アタゴ製、ＤＲ−Ｍ４）を用いて測定した。
（４）耐熱性、耐光性
[耐熱性評価１]
平板レンズを5mm厚とした以外は上記実施例および比較例の記述と同様の方法で作製したサンプルレンズについて、60℃に加熱したオーブン中に1週間入れた後、室温に冷却したレンズのYI値を測定し、（加熱後のYI）−（加熱前のYI）＝ΔYIとしてレンズの劣化（黄変）度合いを確認した（実施例１、３、４、５、比較例１、３、４、５）。
[耐熱性評価２]
平板レンズを5mm厚とした以外は上記実施例および比較例の記述と同様の方法で作製したサンプルレンズについて、150℃に加熱したオーブン中に1時間入れた後、室温に冷却したレンズのYI値を測定し、（加熱後のYI）−（加熱前のYI）＝ΔYIとしてレンズの劣化（黄変）度合いを確認した（実施例３、比較例３）。
[耐光性評価１]
実施例１、３と比較例１、３で作製した2mm厚のサンプルレンズについて、キセノン照射装置で光を100時間照射後のレンズのYI値を測定し、（キセノン照射後のYI）−（キセノン照射前のYI）＝ΔYIとしてレンズの劣化（黄変）度合いを確認した。
[耐光性評価２]
実施例４、５と比較例４、５で作製した2mm厚のサンプルレンズについて、キセノン照射装置で光を20時間照射後のレンズのYI値を測定し、（キセノン照射後のYI）−（キセノン照射前のYI）＝ΔYIとしてレンズの劣化（黄変）度合いを確認した。【０１１６】
透過率、透過率の差分、ＹＩ値、視感透過率、外観評価、屈折率、アッベ数、耐熱性、耐光性の結果を表３に、透過スペクトルの測定結果を図１６〜図２２に示す。【０１１７】
【表３】
2016174788.tif 000030
【０１１８】
２−（２−ヒドロキシ−３−ｔ−ブチル−５−メチルフェニル）−クロロベンゾトリアゾールの分子量３１６に対して、化合物１〜１４は、分子量が３６０を超えるにも関わらず、２−（２−ヒドロキシ−３−ｔ−ブチル−５−メチルフェニル）−クロロベンゾトリアゾールと同様にモノマーに対して良好に溶解し、得られたプラスチックレンズ表面にも析出せず、本願の紫外線吸収剤の構造によってモノマー、プラスチックレンズへの親和性を発現することを確認した。【０１１９】
また、式（Ｉ）で表わされる紫外線吸収剤を用いたプラスチックレンズは、２−（２−ヒドロキシ−３−ｔ−ブチル−５−メチルフェニル）−クロロベンゾトリアゾールを用いたレンズと比較して、少ない添加量で４００〜４２０ｎｍの波長光をより効率的に吸収し、眼への悪影響を抑制しながら４２０ｎｍ付近以上の波長光の透過性が良好であり、プラスチックレンズの黄色化を抑制した。【０１２０】
さらに、樹脂の屈折率を下げることなく高アッベ数である外観と光学性能に優れたレンズが得られ、かつ耐熱性、耐光性にも優れたレンズが得られた。【０１２１】
耐熱性については、紫外線吸収剤の熱分解温度（例えば、５ｗｔ％重量減少温度）は、非常に高い温度での樹脂加工時に重要な物性だが、本実施例では、紫外線吸収剤を添加したレンズ（樹脂）の使用条件下における耐熱性を確認するために、促進的に、一定の温度条件下、一定時間でのレンズの耐熱黄変性を確認した。【０１２２】
本実施例の化合物を添加したレンズは、２−（２−ヒドロキシ−３−t−ブチル−５−メチルフェニル）−クロロベンゾトリアゾールを添加したレンズより、総体的に優れた結果であり、本実施例の化合物、さらには本実施例の化合物を添加した樹脂において耐熱性（耐熱黄変性）に優れていることを確認した。【０１２３】
耐光性については、本実施例の化合物と比較例の化合物２−（２−ヒドロキシ−３−t−ブチル−５−メチルフェニル）−クロロベンゾトリアゾールとで吸収ピークが異なるうえに、レンズ樹脂も光を吸収するため、紫外線吸収剤の光吸収波長だけではなく、促進的に、レンズの使用に即したより波長範囲の広い光を照射し、レンズの耐光黄変性を確認した。【０１２４】
本実施例の化合物を添加したレンズは、２−（２−ヒドロキシ−３−t−ブチル−５−メチルフェニル）−クロロベンゾトリアゾールを添加したレンズより総体的に優れた結果であり、本実施例の化合物、さらには本実施例の化合物を添加した樹脂において耐光性に優れていることを確認した。
【図１】
2016174788.tif 000036
【図２】
2016174788.tif 000037
【図３】
2016174788.tif 000038
【図４】
2016174788.tif 000039
【図５】
2016174788.tif 000040
【図６】
2016174788.tif 000041
【図７】
2016174788.tif 000042
【図８】
2016174788.tif 000043
【図９】
2016174788.tif 000044
【図１０】
2016174788.tif 000045
【図１１】
2016174788.tif 000046
【図１２】
2016174788.tif 000047
【図１３】
2016174788.tif 000048
【図１４】
2016174788.tif 000049
【図１５】
2016174788.tif 000050
【図１６】
2016174788.tif 000051
【図１７】
2016174788.tif 000052
【図１８】
2016174788.tif 000053
【図１９】
2016174788.tif 000054
【図２０】
2016174788.tif 000055
【図２１】
2016174788.tif 000056
【図２２】
2016174788.tif 000057
【図２３】
2016174788.tif 000058
【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
下記式（Ｉ）：
【化１】
2016174788.tif 000059
（式中、Ｒ１〜Ｒ８は、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。Ｒ９は、下記式（i）：
【化２】
2016174788.tif 000060
（式中、Ｒ１０は芳香族基、不飽和基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０の２価の炭化水素基を示し、Ｒ１１はｎが２以上の場合はそれぞれ独立に芳香族基、不飽和基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０の２価の炭化水素基を示し、Ｒ１２は水素原子を示すか、又は−（Ｒ１３）ｐ−Ｒ１４で表される基（Ｒ１３は芳香族基、不飽和基、硫黄含有基、酸素含有基、リン含有基、脂環式基、及びハロゲン原子から選ばれる１価もしくは２価の基で、水素原子が置換されるか、基端が中断されるか、又は炭素−炭素結合が中断されていてもよい炭素数１〜２０の２価の炭化水素基を示し、Ｒ１４は、水素原子を示すか、又はベンゾトリアゾール、ベンゾフェノン、安息香酸エステル、及びトリアジンから選ばれるいずれか１つの骨格を含む置換基を示す。ｐは０又は１の整数を示す。）を示す。Ｒ１０とｎ個のＲ１１とＲ１２の総炭素数は３０以下である。ｍは０又は１の整数を示し、ｎは０〜３の整数を示す。）で表わされる１価の硫黄含有基を示す。）で表わされる紫外線吸収剤と、樹脂材料とを含む、プラスチックレンズ。
【請求項２】
式（i）で表わされる１価の硫黄含有基は、ｍが０である下記式（i−１）：
【化３】
2016174788.tif 000061
（式中、Ｒ１１、Ｒ１２及びｎは前記と同義である。）で表わされるものである、請求項１に記載のプラスチックレンズ。
【請求項３】
式（i）で表わされる１価の硫黄含有基は、式（i−１）で表わされるものであり、
Ｒ１１は、炭素数が６〜１８の芳香族基、炭素数が１〜１０の不飽和基、炭素数が０〜１０の硫黄含有基、芳香環基又は脂環式基を含む場合には炭素数が６〜１２であり芳香環基又は脂環式基を含まない場合には炭素数が０〜６の酸素含有基、芳香環基又は脂環式基を含む場合には炭素数が６〜２２であり芳香環基又は脂環式基を含まない場合には炭素数が０〜６のリン含有基、炭素数が３〜１０の脂環式基から選ばれる１価もしくは２価の基で、水素原子が置換されるか、両端の少なくともいずれかが中断されるか、又は炭素−炭素結合が中断されていてもよい炭素数１〜２０の２価の炭化水素基であり、
Ｒ１２は、−Ｒ１３−Ｈで表される基であり、
Ｒ１３は、炭素数が６〜１８の芳香族基、炭素数が１〜１０の不飽和基、炭素数が０〜１０の硫黄含有基、芳香環基又は脂環式基を含む場合には炭素数が６〜１２であり芳香環基又は脂環式基を含まない場合には炭素数が０〜６の酸素含有基、芳香環基又は脂環式基を含む場合には炭素数が６〜２２であり芳香環基又は脂環式基を含まない場合には炭素数が０〜６のリン含有基、炭素数が３〜１０の脂環式基から選ばれる１価もしくは２価の基で、水素原子が置換されるか、両端の少なくともいずれかが中断されるか、又は炭素−炭素結合が中断されていてもよい炭素数１〜２０の２価の炭化水素基である、請求項２に記載のプラスチックレンズ。
【請求項４】
Ｒ１１及びＲ１３は、炭化水素基が、両端の少なくともいずれかが芳香族基又は脂環式基で中断されていてもよく、炭素−炭素結合が中断されていない直鎖または分岐のアルキレン基であり、前記１価もしくは２価の基で水素原子が置換されていないか、または２個以下の前記１価もしくは２価の基で水素原子が置換され、前記１価もしくは２価の基は、ヒドロキシ基またはビニル基である請求項３に記載のプラスチックレンズ。
【請求項５】
Ｒ１１及びＲ１３は、炭化水素基が、両端の少なくともいずれか及び炭素−炭素結合が中断されず、かつ水素原子が置換されていない直鎖のアルキレン基である請求項４に記載のプラスチックレンズ。
【請求項６】
式（Ｉ）の紫外線吸収剤は、１００μＭクロロホルム溶液における光の吸収ピークが３５０〜３９０ｎｍにあり、その波長領域にある吸収ピークは、最大吸収波長（λｍａｘ）であり、
吸収ピークの長波長側の傾き（吸収ピークと長波長側の吸収スペクトルのピークエンドを結んだ直線の傾きの絶対値）が０．０２５以上であり、
吸収ピークのモル吸光係数（最大モル吸光係数：ελｍａｘ）は、１７０００Ｌ／（ｍｏｌ・ｃｍ）以上である請求項２に記載のプラスチックレンズ。
【請求項７】
式（I）で表わされる紫外線吸収剤の分子量が、５５０以下である請求項６に記載のプラスチックレンズ。
【請求項８】
厚み２ｍｍで測定した光透過率が、次の［１］〜［３］の特性の１個以上を満足する請求項６に記載のプラスチックレンズ：
［１］  （４２５ｎｍの透過率％）−（４１５ｎｍの透過率％）が５０以上、又は４１５ｎｍの透過率が５％以下
［２］  （４２５ｎｍの透過率％）−（４２０ｎｍの透過率％）が２７以上
［３］  [（４２５ｎｍの透過率％）−（４１５ｎｍの透過率％）]×（樹脂の屈折率−０．６）が５０以上。
【請求項９】
Ｒ１２は、−（Ｒ１３）ｐ−Ｒ１４で表される基であり、
Ｒ１０、Ｒ１１、およびＲ１３は、炭素数が６〜１８の芳香族基、炭素数が１〜１０の不飽和基、炭素数が０〜１０の硫黄含有基、芳香環基又は脂環式基を含む場合には炭素数が６〜１２であり芳香環基又は脂環式基を含まない場合には炭素数が０〜６の酸素含有基、芳香環基又は脂環式基を含む場合には炭素数が６〜２２であり芳香環基又は脂環式基を含まない場合には炭素数が０〜６のリン含有基、炭素数が３〜１０の脂環式基から選ばれる１価もしくは２価の基で、水素原子が置換されるか、両端の少なくともいずれかが中断されるか、又は炭素−炭素結合が中断されていてもよい炭素数１〜２０の２価の炭化水素基であり、
Ｒ１４は、ベンゾトリアゾール、ベンゾフェノン、安息香酸エステル、及びトリアジンから選ばれるいずれか１つの骨格を含む置換基であり、
ベンゾトリアゾールを含む置換基は、下記式（Ａ）：
【化４】
2016174788.tif 000062
（式（Ａ）において、Ｒ１ａ〜Ｒ９ａのうちいずれか１つは式（i）のＲ１３又は末端硫黄原子と結合する１価の結合部分を示し、それ以外のＲ１ａ〜Ｒ９ａは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。）で表わされる基であり、
ベンゾフェノンを含む置換基は、下記式（Ｂ）：
【化５】
2016174788.tif 000063
（式（Ｂ）において、Ｒ１ｂ〜Ｒ１０ｂのうちいずれか１つは式（i）のＲ１３又は末端硫黄原子と結合する１価の結合部分を示し、それ以外のＲ１ｂ〜Ｒ１０ｂは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。）で表わされる基であり、
安息香酸エステルを含む置換基は、下記式（Ｃ）：
【化６】
2016174788.tif 000064
（式（Ｃ）において、Ｒ１ｃ〜Ｒ１０ｃのうちいずれか１つは式（i）のＲ１３又は末端硫黄原子と結合する１価の結合部分を示し、それ以外のＲ１ｃ〜Ｒ１０ｃは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。）で表わされる基であり、
トリアジンを含む置換基は、下記式（Ｄ）：
【化７】
2016174788.tif 000065
（式（Ｄ）において、Ｒ１ｄ〜Ｒ３ｄは次の［ア］、［イ］のいずれかを示す。
［ア］Ｒ１ｄ〜Ｒ３ｄのうち少なくとも１つは式（i）のＲ１３又は末端硫黄原子と結合する１価の結合部分を示し、それ以外のＲ１ｄ〜Ｒ３ｄは、それぞれ独立に、水素原子、炭素数１〜１０の炭化水素基、芳香族基、不飽和基、硫黄含有基、酸素含有基、リン含有基、脂環式基、ハロゲン原子、及び次の式（ｄ）で表わされる基：
【化８】
2016174788.tif 000066
（式中、Ｒ４ｄ〜Ｒ８ｄは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。）から選ばれる１価の基を示す。
［イ］Ｒ１ｄ〜Ｒ３ｄのうち少なくとも１つは次の式（ｄ’）で表わされる基：
【化９】
2016174788.tif 000067
（Ｒ９ｄ〜Ｒ１３ｄのうち少なくとも１つは式（i）のＲ１３又は末端硫黄原子と結合する１価の結合部分を示し、それ以外のＲ９ｄ〜Ｒ１３ｄは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。）を示し、それ以外のＲ１ｄ〜Ｒ３ｄは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。）で表わされる基であり、
Ｒ１４のベンゾトリアゾール、ベンゾフェノン、安息香酸エステル、及びトリアジンから選ばれるいずれか１つの骨格を含む置換基における、前記各芳香族基の炭素数が６〜１８、前記各不飽和基の炭素数が１〜１０、前記各硫黄含有基の炭素数が０〜１０、前記各酸素含有基は、芳香環基又は脂環式基を含む場合には炭素数が６〜１２、芳香環基又は脂環式基を含まない場合には炭素数が０〜６、前記各リン含有基は、芳香環基又は脂環式基を含む場合には炭素数が６〜２２、芳香環基又は脂環式基を含まない場合には炭素数が０〜６、前記各脂環式基の炭素数が３〜１０である請求項１に記載のプラスチックレンズ。
【請求項１０】
式（i）で表わされる１価の硫黄含有基は、ｍが０である下記式（i−１）：
【化１０】
2016174788.tif 000068
（式中、Ｒ１１、Ｒ１２及びｎは前記と同義である。）で表わされるものであり、
Ｒ１１及びＲ１３は、炭化水素基が、直鎖のアルキレン基であり、かつ前記１価もしくは２価の基で水素原子が置換されていないか、または２個以下の前記１価もしくは２価の基で水素原子が置換され、
Ｒ１４は、ベンゾトリアゾールの骨格を含む式（Ａ）の置換基である請求項９に記載のプラスチックレンズ。
【請求項１１】
樹脂材料は、熱硬化性樹脂である請求項１に記載のプラスチックレンズ。
【請求項１２】
樹脂材料として、エピスルフィド樹脂およびチオウレタン樹脂から選ばれる少なくとも１種を含有する請求項１に記載のプラスチックレンズ。
【請求項１３】
樹脂材料は、熱可塑性樹脂である請求項１に記載のプラスチックレンズ。
【請求項１４】
樹脂材料は、熱硬化性樹脂である請求項４に記載のプラスチックレンズ。
【請求項１５】
樹脂材料として、エピスルフィド樹脂およびチオウレタン樹脂から選ばれる少なくとも１種を含有する請求項４に記載のプラスチックレンズ。
【請求項１６】
樹脂材料は、熱可塑性樹脂である請求項４に記載のプラスチックレンズ。
【請求項１７】
樹脂材料は、熱硬化性樹脂である請求項６に記載のプラスチックレンズ。
【請求項１８】
樹脂材料として、エピスルフィド樹脂およびチオウレタン樹脂から選ばれる少なくとも１種を含有する請求項６に記載のプラスチックレンズ。
【請求項１９】
樹脂材料は、熱可塑性樹脂である請求項６に記載のプラスチックレンズ。
【請求項２０】
樹脂材料は、熱硬化性樹脂である請求項７に記載のプラスチックレンズ。
【請求項２１】
樹脂材料として、エピスルフィド樹脂およびチオウレタン樹脂から選ばれる少なくとも１種を含有する請求項７に記載のプラスチックレンズ。
【請求項２２】
樹脂材料は、熱可塑性樹脂である請求項７に記載のプラスチックレンズ。
【請求項２３】
樹脂材料は、熱硬化性樹脂である請求項８に記載のプラスチックレンズ。
【請求項２４】
樹脂材料として、エピスルフィド樹脂およびチオウレタン樹脂から選ばれる少なくとも１種を含有する請求項８に記載のプラスチックレンズ。
【請求項２５】
樹脂材料は、熱可塑性樹脂である請求項８に記載のプラスチックレンズ。
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
下記式（Ｉ）：
【化１】
2016174788.tif 000069
（式中、Ｒ１〜Ｒ８は、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。Ｒ９は、下記式（i−１）：
【化３】
2016174788.tif 000070
（式中、Ｒ１１はｎが２以上の場合はそれぞれ独立に芳香族基、不飽和基、硫黄含有基、酸素含有基、リン含有基、脂環式基、及びハロゲン原子から選ばれる１価もしくは２価の基で、水素原子が置換されるか、両端の少なくともいずれかが中断されるか、又は炭素−炭素結合が中断されていてもよい炭素数１〜２０の２価の炭化水素基を示し、Ｒ１２は水素原子を示すか、又は−Ｒ１３−Ｈで表される基（Ｒ１３は芳香族基、不飽和基、硫黄含有基、酸素含有基、リン含有基、脂環式基、及びハロゲン原子から選ばれる１価もしくは２価の基で、水素原子が置換されるか、基端が中断されるか、又は炭素−炭素結合が中断されていてもよい炭素数１〜２０の２価の炭化水素基を示す。）を示す。ｎ個のＲ１１とＲ１２の総炭素数は３０以下である。ｎは０〜３の整数を示す。）で表わされる１価の硫黄含有基を示す。）で表わされる紫外線吸収剤と、樹脂材料とを含み、 
式（Ｉ）の紫外線吸収剤は、１００μＭクロロホルム溶液における光の吸収ピークが３５０〜３９０ｎｍにあり、その波長領域にある吸収ピークは、最大吸収波長（λｍａｘ）であり、
吸収ピークの長波長側の傾き（吸収ピークと長波長側の吸収スペクトルのピークエンドを結んだ直線の傾きの絶対値）が０．０２５以上であり、
吸収ピークのモル吸光係数（最大モル吸光係数：ελｍａｘ）は、１７０００Ｌ／（ｍｏｌ・ｃｍ）以上であるプラスチックレンズ。
【請求項２】
Ｒ１１は、炭素数が６〜１８の芳香族基、炭素数が１〜１０の不飽和基、炭素数が０〜１０の硫黄含有基、芳香環基又は脂環式基を含む場合には炭素数が６〜１２であり芳香環基又は脂環式基を含まない場合には炭素数が０〜６の酸素含有基、芳香環基又は脂環式基を含む場合には炭素数が６〜２２であり芳香環基又は脂環式基を含まない場合には炭素数が０〜６のリン含有基、炭素数が３〜１０の脂環式基から選ばれる１価もしくは２価の基で、水素原子が置換されるか、両端の少なくともいずれかが中断されるか、又は炭素−炭素結合が中断されていてもよい炭素数１〜２０の２価の炭化水素基であり、
Ｒ１２は、−Ｒ１３−Ｈで表される基であり、
Ｒ１３は、炭素数が６〜１８の芳香族基、炭素数が１〜１０の不飽和基、炭素数が０〜１０の硫黄含有基、芳香環基又は脂環式基を含む場合には炭素数が６〜１２であり芳香環基又は脂環式基を含まない場合には炭素数が０〜６の酸素含有基、芳香環基又は脂環式基を含む場合には炭素数が６〜２２であり芳香環基又は脂環式基を含まない場合には炭素数が０〜６のリン含有基、炭素数が３〜１０の脂環式基から選ばれる１価もしくは２価の基で、水素原子が置換されるか、両端の少なくともいずれかが中断されるか、又は炭素−炭素結合が中断されていてもよい炭素数１〜２０の２価の炭化水素基である、請求項１に記載のプラスチックレンズ。
【請求項３】
Ｒ１１及びＲ１３は、炭化水素基が、両端の少なくともいずれかが芳香族基又は脂環式基で中断されていてもよく、炭素−炭素結合が中断されていない直鎖または分岐のアルキレン基であり、前記１価もしくは２価の基で水素原子が置換されていないか、または２個以下の前記１価もしくは２価の基で水素原子が置換され、前記１価もしくは２価の基は、ヒドロキシ基またはビニル基である請求項２に記載のプラスチックレンズ。
【請求項４】
Ｒ１１及びＲ１３は、炭化水素基が、両端の少なくともいずれか及び炭素−炭素結合が中断されず、かつ水素原子が置換されていない直鎖のアルキレン基である請求項３に記載のプラスチックレンズ。
【請求項５】
式（Ｉ）で表わされる紫外線吸収剤は、吸収ピークの長波長側の傾き（吸収ピークと長波長側の吸収スペクトルのピークエンドを結んだ直線の傾きの絶対値）が０．０３０以上である請求項１から４のいずれかに記載のプラスチックレンズ。
【請求項６】
式（Ｉ）で表わされる紫外線吸収剤は、吸収ピークの長波長側の傾き（吸収ピークと長波長側の吸収スペクトルのピークエンドを結んだ直線の傾きの絶対値）が０．０３０以上であり、
吸収ピークのモル吸光係数（最大モル吸光係数：ελｍａｘ）は、１８０００Ｌ／（ｍｏｌ・ｃｍ）以上である請求項５に記載のプラスチックレンズ。
【請求項７】
式（Ｉ）で表わされる紫外線吸収剤の分子量が、５５０以下である請求項５または６に記載のプラスチックレンズ。
【請求項８】
厚み２ｍｍで測定した光透過率が、次の［１］〜［３］の特性の１個以上を満足する請求項１から７のいずれかに記載のプラスチックレンズ：
［１］  （４２５ｎｍの透過率％）−（４１５ｎｍの透過率％）が５０以上、又は４１５ｎｍの透過率が５％以下
［２］  （４２５ｎｍの透過率％）−（４２０ｎｍの透過率％）が２７以上
［３］  [（４２５ｎｍの透過率％）−（４１５ｎｍの透過率％）]×（樹脂の屈折率−０．６）が５０以上。
【請求項９】
下記式（Ｉ）：
【化１】
2016174788.tif 000071
（式中、Ｒ１〜Ｒ８は、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。Ｒ９は、下記式（i）：
【化２】
2016174788.tif 000072
（式中、Ｒ１２は、−（Ｒ１３）ｐ−Ｒ１４で表される基であり、
Ｒ１０、Ｒ１１、およびＲ１３は、炭素数が６〜１８の芳香族基、炭素数が１〜１０の不飽和基、炭素数が０〜１０の硫黄含有基、芳香環基又は脂環式基を含む場合には炭素数が６〜１２であり芳香環基又は脂環式基を含まない場合には炭素数が０〜６の酸素含有基、芳香環基又は脂環式基を含む場合には炭素数が６〜２２であり芳香環基又は脂環式基を含まない場合には炭素数が０〜６のリン含有基、炭素数が３〜１０の脂環式基から選ばれる１価もしくは２価の基で、水素原子が置換されるか、両端の少なくともいずれかが中断されるか、又は炭素−炭素結合が中断されていてもよい炭素数１〜２０の２価の炭化水素基であり、
Ｒ１４は、ベンゾトリアゾール、ベンゾフェノン、安息香酸エステル、及びトリアジンから選ばれるいずれか１つの骨格を含む置換基であり、
ベンゾトリアゾールを含む置換基は、下記式（Ａ）：
【化４】
2016174788.tif 000073
（式（Ａ）において、Ｒ１ａ〜Ｒ９ａのうちいずれか１つは式（i）のＲ１３又は末端硫黄原子と結合する１価の結合部分を示し、それ以外のＲ１ａ〜Ｒ９ａは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。）で表わされる基であり、
ベンゾフェノンを含む置換基は、下記式（Ｂ）：
【化５】
2016174788.tif 000074
（式（Ｂ）において、Ｒ１ｂ〜Ｒ１０ｂのうちいずれか１つは式（i）のＲ１３又は末端硫黄原子と結合する１価の結合部分を示し、それ以外のＲ１ｂ〜Ｒ１０ｂは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。）で表わされる基であり、
安息香酸エステルを含む置換基は、下記式（Ｃ）：
【化６】
2016174788.tif 000075
（式（Ｃ）において、Ｒ１ｃ〜Ｒ１０ｃのうちいずれか１つは式（i）のＲ１３又は末端硫黄原子と結合する１価の結合部分を示し、それ以外のＲ１ｃ〜Ｒ１０ｃは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。）で表わされる基であり、
トリアジンを含む置換基は、下記式（Ｄ）：
【化７】
2016174788.tif 000076
（式（Ｄ）において、Ｒ１ｄ〜Ｒ３ｄは次の［ア］、［イ］のいずれかを示す。
［ア］Ｒ１ｄ〜Ｒ３ｄのうち少なくとも１つは式（i）のＲ１３又は末端硫黄原子と結合する１価の結合部分を示し、それ以外のＲ１ｄ〜Ｒ３ｄは、それぞれ独立に、水素原子、炭素数１〜１０の炭化水素基、芳香族基、不飽和基、硫黄含有基、酸素含有基、リン含有基、脂環式基、ハロゲン原子、及び次の式（ｄ）で表わされる基：
【化８】
2016174788.tif 000077
（式中、Ｒ４ｄ〜Ｒ８ｄは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。）から選ばれる１価の基を示す。
［イ］Ｒ１ｄ〜Ｒ３ｄのうち少なくとも１つは次の式（ｄ’）で表わされる基：
【化９】
2016174788.tif 000078
（Ｒ９ｄ〜Ｒ１３ｄのうち少なくとも１つは式（i）のＲ１３又は末端硫黄原子と結合する１価の結合部分を示し、それ以外のＲ９ｄ〜Ｒ１３ｄは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。）を示し、それ以外のＲ１ｄ〜Ｒ３ｄは、それぞれ独立に、水素原子、炭素数１〜１０の炭化水素基、芳香族基、不飽和基、硫黄含有基、酸素含有基、リン含有基、脂環式基、及びハロゲン原子から選ばれる１価の基を示す。）で表わされる基であり、
Ｒ１４のベンゾトリアゾール、ベンゾフェノン、安息香酸エステル、及びトリアジンから選ばれるいずれか１つの骨格を含む置換基における、前記各芳香族基の炭素数が６〜１８、前記各不飽和基の炭素数が１〜１０、前記各硫黄含有基の炭素数が０〜１０、前記各酸素含有基は、芳香環基又は脂環式基を含む場合には炭素数が６〜１２、芳香環基又は脂環式基を含まない場合には炭素数が０〜６、前記各リン含有基は、芳香環基又は脂環式基を含む場合には炭素数が６〜２２、芳香環基又は脂環式基を含まない場合には炭素数が０〜６、前記各脂環式基の炭素数が３〜１０である。Ｒ１０とｎ個のＲ１１とＲ１２の総炭素数は３０以下である。ｍは０又は１の整数を示し、ｎは０〜３の整数を示す。）で表わされる１価の硫黄含有基を示す。）で表わされる紫外線吸収剤と、樹脂材料とを含む、プラスチックレンズ。
【請求項１０】
式（i）で表わされる１価の硫黄含有基は、ｍが０である下記式（i−１）：
【化１０】
2016174788.tif 000079
（式中、Ｒ１１、Ｒ１２及びｎは前記と同義である。）で表わされるものであり、
Ｒ１１及びＲ１３は、前記１価もしくは２価の基で水素原子が置換されていないか、または２個以下の前記１価もしくは２価の基で水素原子が置換されていてもよい直鎖のアルキレン基であり、
Ｒ１４は、ベンゾトリアゾールの骨格を含む式（Ａ）の置換基である請求項９に記載のプラスチックレンズ。
【請求項１１】
樹脂材料は、熱硬化性樹脂である請求項１から１０のいずれかに記載のプラスチックレンズ。
【請求項１２】
樹脂材料として、エピスルフィド樹脂およびチオウレタン樹脂から選ばれる少なくとも１種を含有する請求項１から１０のいずれかに記載のプラスチックレンズ。
【請求項１３】
樹脂材料は、熱可塑性樹脂である請求項１から１０のいずれかに記載のプラスチックレンズ。
【国際調査報告】
2016174788.tif 000080
2016174788.tif 000081
2016174788.tif 000082
2016174788.tif 000083
2016174788.tif 000084
2016174788.tif 000085